(57)【特許請求の範囲】
【請求項１】
液晶分子と、
メソゲン骨格と、該メソゲン骨格に結合した少なくとも２つの重合性基とを有し、該重合性基の全てが前記メソゲン骨格に直接結合している重合性モノマＡと、
メソゲン骨格と、該メソゲン骨格に結合した少なくとも２つの重合性基とを有し、該重合性基の全てが前記メソゲン骨格にスペーサ基を介して結合している重合性モノマＢと、を含有し、
前記重合性モノマＡが有する重合性基は、下記式（Ｐ−１）〜（Ｐ−５）、（Ｐ−７）〜（Ｐ−１２）：
【化１】
0006787527.tif 000085
（式中、右端の黒点は結合手を表す。）
で表される群より選ばれる基を表し、
前記重合性モノマＢは、少なくとも２つの前記重合性基が前記メソゲン骨格の長軸方向一端部に偏在して結合しており、更に、環構造Ｘ１、Ｘ２及び／又はＸ３に結合する置換基Ｋｉ１Ｂを備える下記一般式（ｉ−６−１）
【化２】
0006787527.tif 000086
（式中、
Ｘ１及びＸ２は、環構造を表し、
Ｘ３は、芳香族環構造を表し、
Ｐは、重合性基を表し、
Ｓｐは、スペーサ基を表し、
ａは、０〜２の整数を表し、
ｍは、０を表し、
ｎは、０を表し、
ｏは、０〜３の整数を表すが、
ｍ＋ｎ＋ｏは、２以上である。
置換基Ｋｉ１Ｂは、ハロゲン原子、直鎖状もしくは分岐状の炭素原子数３〜４０のアルキル基、直鎖状もしくは分岐状の炭素原子数３〜４０のハロゲン化アルキル基、直鎖状もしくは分岐状の炭素原子数３〜４０のシアノ化アルキル基、または直鎖状もしくは分岐状の炭素原子数３〜４０のアルコキシ基を表し、
該アルキル基中の２個以上の第二級炭素原子は、−Ｃ（＝Ｘｉ１）−および／または−（ＣＨ−ＣＮ）−で置換されてもよく、
該アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＣＯＯ−または−ＯＣＯ−で置換されてもよく、
該アルキル基の末端は、ＣＮで置換されてもよい。
Ｘｉ１は、酸素原子、硫黄原子、ＮＨまたはＮＲｉ３を表し、
Ｒｉ３は、直鎖状または分岐状の炭素原子数１〜２０のアルキル基を表し（ただし、このアルキル基中の第二級炭素原子は、酸素原子が直接隣接しないように−Ｏ−、−ＣＨ＝ＣＨ−または−Ｃ≡Ｃ−で置換されてもよい。）、
前記重合性基は、下記式（Ｐ−１）〜（Ｐ−５）、（Ｐ−７）〜（Ｐ−１２）：
【化３】
0006787527.tif 000087
（式中、右端の黒点は結合手を表す。）
で表される群より選ばれる基を表し、
前記スペーサ基は、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−、または分岐状もしくは直鎖状の炭素原子数１〜２０のアルキレン基（ただし、アルキレン基中の１個または隣接しない２個以上の−ＣＨ２−は、−Ｏ−、−ＣＯＯ−または−ＯＣＯ−で置換されてもよい。）のいずれかを表す。
重合性モノマＢが有する２つ以上の重合性基は、同一であってもよく、互いに異なっていてもよい。）
で表される重合性モノマであることを特徴とする液晶組成物。
【請求項２】
前記重合性モノマＡにおいて、前記２つの重合性基は、前記メソゲン骨格の長軸方向両端部のほぼ対称な位置に結合している請求項１に記載の液晶組成物。
【請求項３】
前記重合性モノマＡにおいて、前記メソゲン骨格は、２〜４つの環構造を備える請求項１または２に記載の液晶組成物。
【請求項４】
前記重合性モノマＡにおいて、前記メソゲン骨格は、さらに前記環構造に結合する下記置換基Ｋｉ１Ａを備える請求項３に記載の液晶組成物。
置換基Ｋｉ１Ａは、ハロゲン原子、直鎖状もしくは分岐状の炭素原子数１〜４０のアルキル基、直鎖状もしくは分岐状の炭素原子数１〜４０のハロゲン化アルキル基、直鎖状もしくは分岐状の炭素原子数１〜４０のシアノ化アルキル基、または直鎖状もしくは分岐状の炭素原子数１〜４０のアルコキシ基を表す。
（前記アルキル基中の２個以上の第二級炭素原子は、−Ｃ（＝Ｘｉ１）−および／または−（ＣＨ−ＣＮ）−で置換されてもよく、前記アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＮＨ−、−ＣＯＯ−または−ＯＣＯ−で置換されてもよく、前記アルキル基の末端は、ＯＨ、ＮＨ２またはＣＮで置換されてもよい。式中、Ｘｉ１は、酸素原子、硫黄原子、ＮＨまたはＮＲｉ３を表し、Ｒｉ３は、直鎖状または分岐状の炭素原子数１〜２０のアルキル基を表す（ただし、このアルキル基中の第二級炭素原子は、酸素原子が直接隣接しないように−Ｏ−、−ＣＨ＝ＣＨ−または−Ｃ≡Ｃ−で置換されてもよい。）。）
【請求項５】
前記重合性モノマＡと前記重合性モノマＢとの合計量に対する前記重合性モノマＡの量は、２５〜７５質量％である請求項１〜４のいずれか１項に記載の液晶組成物。
【請求項６】
当該液晶組成物中に含まれる前記重合性モノマＡと前記重合性モノマＢとの合計量は、前記液晶分子１００質量部に対して、０．１〜３質量部である請求項１〜５のいずれか１項に記載の液晶組成物。
【請求項７】
２つの基板と、該２つの基板の間に設けられた請求項１〜６のいずれか１項に記載の液晶組成物を含む液晶層と、を備えることを特徴とする液晶表示素子。
【請求項８】
前記液晶層は、前記重合性モノマＡおよび前記重合性モノマＢの重合物を含む請求項７に記載の液晶表示素子。
【請求項９】
アクティブマトリックス駆動用である請求項７または８に記載の液晶表示素子。
【請求項１０】
ＰＳＡ型、ＰＳＶＡ型、ＶＡ型、ＩＰＳ型、ＦＦＳ型またはＥＣＢ型である請求項７〜９のいずれか１項に記載の液晶表示素子。
【発明の詳細な説明】
【技術分野】
【０００１】
本発明は、液晶組成物および液晶表示素子に関する。
【背景技術】
【０００２】
液晶表示素子には、その特性を改善することを目的として、液晶層を構成する液晶組成物中に、ＰＳＡ（Polymer Sustained Alignment）等の重合性モノマを混合して、液晶分子の配向状態を制御することがある（例えば、特許文献１〜５参照）。【０００３】
重合性モノマが分子中にスペーサ基を有さない場合、重合性モノマの重合により得られるポリマが剛直になる。このため、液晶表示素子におけるＩＳ（Image Sticking：画像の焼き付き）の発生を低減することができる。しかしながら、かかる重合性モノマは、液晶組成物への溶解性が低い場合がある。
【先行技術文献】
【特許文献】
【０００４】
【特許文献１】米国特許出願公開第２０１０/０１２４６２３号明細書
【特許文献２】特許第６０８７８１５号公報
【特許文献３】国際公開第２０１７/００８８８４号
【特許文献４】特表２０１５−５１３５７７号公報
【特許文献５】米国特許第９１３９７７５号明細書
【発明の概要】
【発明が解決しようとする課題】
【０００５】
本発明の目的は、多量の重合性モノマが溶解され、その重合速度を十分に高かめることで、より短時間でプレチルト角を形成し得る液晶組成物、およびかかる液晶組成物を用いた、十分なプレチルト角を有し、かつプレチルト角の変化が生じないか極めて少なく、電圧保持率（ＶＨＲ）や応答性能に優れる液晶表示素子を提供することにある。
【課題を解決するための手段】
【０００６】
このような目的は、下記の（１）〜（１３）の本発明により達成される。【０００７】
（１）  液晶分子と、
メソゲン骨格と、該メソゲン骨格に結合した少なくとも２つの重合性基とを有し、該重合性基の全てが前記メソゲン骨格に直接結合している重合性モノマＡと、
メソゲン骨格と、該メソゲン骨格に結合した少なくとも２つの重合性基とを有し、該重合性基の全てが前記メソゲン骨格にスペーサ基を介して結合している重合性モノマＢと、を含有することを特徴とする液晶組成物。【０００８】
（２）  前記重合性モノマＡにおいて、前記２つの重合性基は、前記メソゲン骨格の長軸方向両端部のほぼ対称な位置に結合している上記（１）に記載の液晶組成物。【０００９】
（３）  前記重合性モノマＡにおいて、前記メソゲン骨格は、２〜４つの環構造を備える上記（１）または（２）に記載の液晶組成物。【００１０】
（４）  前記重合性モノマＡにおいて、前記メソゲン骨格は、さらに前記環構造に結合する下記置換基Ｋｉ１Ａを備える上記（３）に記載の液晶組成物。【００１１】
置換基Ｋｉ１Ａは、ハロゲン原子、直鎖状もしくは分岐状の炭素原子数１〜４０のアルキル基、直鎖状もしくは分岐状の炭素原子数１〜４０のハロゲン化アルキル基、直鎖状もしくは分岐状の炭素原子数１〜４０のシアノ化アルキル基、または直鎖状もしくは分岐状の炭素原子数１〜４０のアルコキシ基を表す。
（前記アルキル基中の２個以上の第二級炭素原子は、−Ｃ（＝Ｘｉ１）−および／または−（ＣＨ−ＣＮ）−で置換されてもよく、前記アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＮＨ−、−ＣＯＯ−または−ＯＣＯ−で置換されてもよく、前記アルキル基の末端は、ＯＨ、ＮＨ２またはＣＮで置換されてもよい。式中、Ｘｉ１は、酸素原子、硫黄原子、ＮＨまたはＮＲｉ３を表し、Ｒｉ３は、直鎖状または分岐状の炭素原子数１〜２０のアルキル基を表す（ただし、このアルキル基中の第二級炭素原子は、酸素原子が直接隣接しないように−Ｏ−、−ＣＨ＝ＣＨ−または−Ｃ≡Ｃ−で置換されてもよい。）。）【００１２】
（５）  前記重合性モノマＢにおいて、前記メソゲン骨格は、２〜４つの環構造を含む上記（１）〜（４）のいずれか１つに記載の液晶組成物。【００１３】
（６）  前記重合性モノマＢにおいて、前記メソゲン骨格中の前記２〜４つの環構造は、連結多環構造を形成している上記（５）に記載の液晶組成物。【００１４】
（７）  前記重合性モノマＢにおいて、前記メソゲン骨格は、さらに前記環構造に結合する下記置換基Ｋｉ１Ｂを備える上記（６）に記載の液晶組成物。【００１５】
置換基Ｋｉ１Ｂは、ハロゲン原子、直鎖状もしくは分岐状の炭素原子数１〜４０のアルキル基、直鎖状もしくは分岐状の炭素原子数１〜４０のハロゲン化アルキル基、直鎖状もしくは分岐状の炭素原子数１〜４０のシアノ化アルキル基、または直鎖状もしくは分岐状の炭素原子数１〜４０のアルコキシ基を表す。
（前記アルキル基中の２個以上の第二級炭素原子は、−Ｃ（＝Ｘｉ１）−および／または−（ＣＨ−ＣＮ）−で置換されてもよく、前記アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＮＨ−、−ＣＯＯ−または−ＯＣＯ−で置換されてもよく、前記アルキル基中の水素原子は、Ｐ−Ｓｐ−で置換されてもよく、前記アルキル基の末端は、ＯＨ、ＮＨ２またはＣＮで置換されてもよい。式中、Ｘｉ１は、酸素原子、硫黄原子、ＮＨまたはＮＲｉ３を表し、Ｒｉ３は、直鎖状または分岐状の炭素原子数１〜２０のアルキル基を表し（ただし、このアルキル基中の第二級炭素原子は、酸素原子が直接隣接しないように−Ｏ−、−ＣＨ＝ＣＨ−または−Ｃ≡Ｃ−で置換されてもよい。）、Ｐは、重合性基を表し、Ｓｐは、スペーサ基を表す。）【００１６】
（８）  前記重合性モノマＡと前記重合性モノマＢとの合計量に対する前記重合性モノマＡの量は、２５〜７５質量％である上記（１）〜（７）のいずれか１つに記載の液晶組成物。【００１７】
（９）  当該液晶組成物中に含まれる前記重合性モノマＡと前記重合性モノマＢとの合計量は、前記液晶分子１００質量部に対して、０．１〜３質量部である上記（１）〜（８）のいずれか１つに記載の液晶組成物。【００１８】
（１０）  ２つの基板と、該２つの基板の間に設けられた上記（１）〜（９）のいずれか１つに記載の液晶組成物を含む液晶層と、を備えることを特徴とする液晶表示素子。【００１９】
（１１）  前記液晶層は、前記重合性モノマＡおよび前記重合性モノマＢの重合物を含む上記（１０）に記載の液晶表示素子。【００２０】
（１２）  アクティブマトリックス駆動用である上記（１０）または（１１）に記載の液晶表示素子。【００２１】
（１３）  ＰＳＡ型、ＰＳＶＡ型、ＶＡ型、ＩＰＳ型、ＦＦＳ型またはＥＣＢ型である上記（１０）〜（１２）のいずれか１つに記載の液晶表示素子。
【発明の効果】
【００２２】
本発明によれば、スペーサ基を有する重合性モノマとスペーサ基を有さない重合性モノマと併用することにより、多量の重合性モノマが溶解され、その重合速度を十分に高かめることで、より短時間でプレチルト角を形成し得る液晶組成物が得られる。また、かかる液晶組成物を用いることにより、十分なプレチルト角を有し、かつプレチルト角の変化が生じないか極めて少なく、電圧保持率（ＶＨＲ）や応答性能に優れる液晶表示素子が得られる。
【図面の簡単な説明】
【００２３】
【図１】液晶表示素子の一実施形態を模式的に示す図である。
【図２】図１におけるＩ線で囲まれた領域を拡大した平面図である。
【発明を実施するための形態】
【００２４】
以下、本発明の液晶組成物及び液晶表示素子について、好適実施形態に基づいて詳細に説明する。
【００２５】
（液晶組成物）
液晶分子と、全ての重合性基がメソゲン骨格に直接結合した重合性モノマＡと、全ての重合性基がスペーサ基を介してメソゲン骨格に結合した重合性モノマＢとを含有する。
【００２６】
スペーサ基を介さず重合性基がメソゲン骨格に直接結合した重合性モノマＡは、剛直であるため、一般に、液晶組成物中への溶解性が低い。
【００２７】
これに対して、スペーサ基を介して重合性基がメソゲン骨格に結合した重合性モノマＢは、スペーサ基の存在により柔軟であり、液晶組成物中への溶解性が高い。
【００２８】
本発明では、重合性モノマＡと重合性モノマＢと併用することにより、重合性モノマＡの液晶組成物中に含まれる量を高めることができる。したがって、多量の重合性モノマＡを含む重合性モノマが溶解した液晶組成物が得られる。かかる液晶組成物は、より短時間で重合反応を完了させ得るため、エネルギーコストの最適化を図ることができる。
【００２９】
また、本発明の液晶組成物は、屈折率異方性（Δｎ）およびネマチック相−等方性液体相転移温度（Ｔｎｉ）を低下させることなく、低い粘度（η）と、小さい回転粘性（γ１）と、大きいベンド弾性定数（Ｋ３３）とを示す。
【００３０】
このようなことから、本発明の液晶組成物を用いた液晶表示素子（液晶層）は、液晶分子に十分なプレチルト角を付与することができ、また、重合性モノマの残留量を少なくすることもできる。その結果、液晶表示素子は、高い電圧保持率（ＶＨＲ）および高速応答性を示し、また、配向不良やＩＳ（焼き付き）の発生等が防止または抑制された優れた表示品位を示す。
【００３１】
（（重合性モノマＡ））
重合性モノマＡは、メソゲン骨格と、このメソゲン骨格に結合した少なくとも２つの重合性基とを有している。そして、重合性基の全てがメソゲン骨格に直接結合している。
【００３２】
メソゲン骨格は、２〜４つの環構造を備えることが好ましく、２〜３つの環構造を備えることがより好ましい。かかる数の環構造を備えるメソゲン骨格を備えることにより、重合性モノマＡの液晶分子に対するブレチルト角を付与する機能をより高めることができる。
【００３３】
メソゲン骨格の具体例としては、例えば、下記式（Ｂｉ１１）、式（Ｂｉ１２）または式（Ｂｉ４１）が挙げられる。
【００３４】
【化１】
0006787527.tif 000002
【００３５】
環構造中の１以上の水素原子は、ハロゲン原子、炭素原子数１〜８のアルコキシ基または炭素原子数１〜８のアルキル基で置換されてもよい。
【００３６】
重合性モノマＡは、少なくとも２つの重合性基を有している。重合性モノマＡおよび重合性モノマＢの重合性基同士を重合させることにより、重合性モノマＡおよび重合性モノマＢの重合物を基板により強固に固定することができるとともに、液晶分子の保持力を高めることもできる。その結果、液晶層が基板から剥離することを防止または抑制することができる。また、液晶分子に対するプレチルト角付与力を向上させることもできる。
【００３７】
なお、重合性基の数は、２つであってもよいが、３つ以上であってもよい。２つ以上の重合性基を有することにより、重合物の架橋密度を高めることができる。このため、これらを基板にさらに強固に固定することができるとともに、液晶分子の保持力やプレチルト角付与力をさらに高めることもできる。
【００３８】
かかる重合性基は、例えば、下記一般式（Ｐ−１）〜（Ｐ−１３）で表される群より選ばれる。
【００３９】
【化２】
0006787527.tif 000003
【００４０】
（式中、右端の黒点は結合手を表す。）
【００４１】
これらの重合性基は、反応性が高いため、比較的低いエネルギー（例えば、光エネルギー、熱エネルギー）でも、十分かつ確実に重合させることができる。このため、重合性モノマＡおよび重合性モノマＢを重合させる際に、液晶分子が悪影響を受けて劣化することを防止または抑制することができる。
【００４２】
これらの中でも、重合性基としては、式（Ｐ−１）〜式（Ｐ−３）で示される基が好ましく、式（Ｐ−１）で示される基（アクリロイル基）または式（Ｐ−２）で示される基（メタアクリロイル基）がより好ましい。
【００４３】
重合性モノマＡが有する２つ以上の重合性基は、同一であってもよく、互いに異なっていてもよい。
【００４４】
また、２つの重合性基は、メソゲン骨格の長軸方向両端部のほぼ対称な位置に結合していることが好ましい。これにより、液晶分子に対してプレチルト角を付与する効果がより高まる。
【００４５】
以上のような重合性モノマＡとしては、下記一般式（ｉ−１−１）〜（ｉ−４−１４）で表される化合物が挙げられる。
【００４６】
【化３】
0006787527.tif 000004
【００４７】
【化４】
0006787527.tif 000005
【００４８】
【化５】
0006787527.tif 000006
【００４９】
【化６】
0006787527.tif 000007
【００５０】
【化７】
0006787527.tif 000008
【００５１】
【化８】
0006787527.tif 000009
【００５２】
【化９】
0006787527.tif 000010
【００５３】
式中、Ｐｉ１１、Ｐｉ１２、Ｐｉ２１、Ｐｉ２２、Ｐｉ４１およびＰｉ４２は、それぞれ独立して、上記重合性基を表す。
【００５４】
なお、メソゲン骨格は、一般式（ｉ−１−１）〜（ｉ−４−１４）中の置換基に代えて、あるいはこれらの置換基とともに、さらに環構造に結合する置換基Ｋｉ１Ａを備えてもよい。
【００５５】
置換基Ｋｉ１Ａは、ハロゲン原子、直鎖状もしくは分岐状の炭素原子数１〜４０のアルキル基、直鎖状もしくは分岐状の炭素原子数１〜４０のハロゲン化アルキル基、直鎖状もしくは分岐状の炭素原子数１〜４０のシアノ化アルキル基、または直鎖状もしくは分岐状の炭素原子数１〜４０のアルコキシ基を表すが、ハロゲン原子、直鎖状もしくは分岐状の炭素原子数３〜４０のアルキル基、直鎖状もしくは分岐状の炭素原子数３〜４０のハロゲン化アルキル基、直鎖状もしくは分岐状の炭素原子数３〜４０のシアノ化アルキル基、または直鎖状もしくは分岐状の炭素原子数３〜４０のアルコキシ基が好ましく、直鎖状の炭素原子数３〜４０のアルキル基、直鎖状の炭素原子数３〜４０のハロゲン化アルキル基、または直鎖状の炭素原子数３〜４０のアルコキシ基が好ましく、直鎖状の炭素原子数３〜１８のアルキル基または直鎖状の炭素原子数３〜１８のアルコキシ基が好ましく、直鎖状の炭素原子数３〜１２のアルキル基または直鎖状の炭素原子数３〜１２のアルコキシ基が好ましく、直鎖状の炭素原子数３〜８のアルキル基または直鎖状の炭素原子数３〜８のアルコキシ基が好ましい。
【００５６】
このアルキル基中の２個以上の第二級炭素原子は、−Ｃ（＝Ｘｉ１）−および／または−（ＣＨ−ＣＮ）−で置換されてもよく、前記アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＮＨ−、−ＣＯＯ−または−ＯＣＯ−で置換されてもよく、前記アルキル基の末端は、ＯＨ、ＮＨ２またはＣＮで置換されてもよい。
【００５７】
式中、Ｘｉ１は、酸素原子、硫黄原子、ＮＨまたはＮＲｉ３を表し、Ｒｉ３は、直鎖状または分岐状の炭素原子数１〜２０のアルキル基を表す（ただし、このアルキル基中の第二級炭素原子は、酸素原子が直接隣接しないように−Ｏ−、−ＣＨ＝ＣＨ−または−Ｃ≡Ｃ−で置換されてもよい。）。
【００５８】
重合性モノマＡが、かかる置換基Ｋｉ１Ａを備えるメソゲン骨格を有することにより、液晶分子に十分なプレチルト角をより確実に付与し、かつプレチルト角の変化をより生じ難くすることができる。
【００５９】
（（重合性モノマＢ））
重合性モノマＢは、メソゲン骨格と、このメソゲン骨格に結合した少なくとも２つの重合性基とを有している。そして、重合性基の全てがメソゲン骨格にスペーサ基を介して結合している。
【００６０】
かかる重合性モノマＢを併用することにより、重合性モノマＡの液晶組成物中に含まれる量を高めることができる。
【００６１】
ここで、スペーサ基としては、例えば、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−、または分岐状もしくは直鎖状の炭素原子数１〜２０のアルキレン基（ただし、アルキレン基中の１個または隣接しない２個以上の−ＣＨ２−は、−Ｏ−、−ＣＯＯ−または−ＯＣＯ−で置換されてもよい。）が挙げられる。
【００６２】
中でも、スペーサ基としては、分岐状または直鎖状の炭素原子数２〜１５のアルキレン基が好ましく、分岐状または直鎖状の炭素原子数３〜１０のアルキレン基がより好ましい。かかるスペーサ基を有する重合性モノマＢは、分子の運動性が高いため、より多くの重合性モノマＡを液晶組成物中に溶解できるようになる。
【００６３】
メソゲン骨格は、２〜４つの環構造を備えることが好ましく、２〜３つの環構造を備えることがより好ましい。かかる数の環構造を備えるメソゲン骨格を備えることにより、重合性モノマＢの液晶分子に対するブレチルト角を付与する機能をより高めることができる。
【００６４】
メソゲン骨格に含まれる複数の環構造は、縮合多環構造を形成してもよいが、環構造同士が単結合で連結（結合）された連結多環構造を形成していることが好ましい。これにより、重合性モノマＢの分子の運動性がさらに高まる。
【００６５】
重合性モノマＢは、少なくとも２つの重合性基を有している。重合性モノマＡおよび重合性モノマＢの重合性基同士を重合させることにより、重合性モノマＡおよび重合性モノマＢの重合物を基板により強固に固定することができるとともに、液晶分子の保持力を高めることもできる。その結果、プレチルト角付与力を向上させることもできる。
【００６６】
なお、重合性基の数は、２つであってもよいが、３つ以上であってもよい。２つ以上の重合性基を有することにより、重合物の架橋密度を高めることができる。このため、これらを基板にさらに強固に固定することができるとともに、液晶分子の保持力やプレチルト角付与力をさらに高めることもできる。
【００６７】
かかる重合性基は、例えば、上記一般式（Ｐ−１）〜（Ｐ−１３）で表される群より選ばれる。これらの中でも、重合性基としては、式（Ｐ−１）〜式（Ｐ−３）で示される基が好ましく、式（Ｐ−１）で示される基（アクリロイル基）または式（Ｐ−２）で示される基（メタアクリロイル基）がより好ましい。
【００６８】
重合性モノマＢが有する２つ以上の重合性基は、同一であってもよく、互いに異なっていてもよい。
【００６９】
かかる重合性モノマＢは、例えば、下記一般式（ｉ−６−１）で表される化合物から選ばれる少なくとも１種を含むことが好ましい。
【００７０】
【化１０】
0006787527.tif 000011
【００７１】
式中、Ｘは環構造（脂肪族環構造または芳香族環構造）を表し、Ｐは、重合性基を表し、Ｓｐは、スペーサ基を表し、ａは、０〜２の整数を表し、ｍ、ｎ、ｏは、それぞれ独立して、０〜３の整数を表すが、ｍ＋ｎ＋ｏは、２以上である。
【００７２】
なお、重合性基Ｐおよびスペーサ基Ｓｐは、それぞれ前述した基と同様である。
【００７３】
また、メソゲン骨格は、さらに環構造Ｘに結合する置換基Ｋｉ１Ｂを備えてもよい。
【００７４】
置換基Ｋｉ１Ｂは、ハロゲン原子、直鎖状もしくは分岐状の炭素原子数３〜４０のアルキル基、直鎖状もしくは分岐状の炭素原子数３〜４０のハロゲン化アルキル基、直鎖状もしくは分岐状の炭素原子数３〜４０のシアノ化アルキル基、または直鎖状もしくは分岐状の炭素原子数３〜４０のアルコキシ基を表す。
【００７５】
このアルキル基中の２個以上の第二級炭素原子は、−Ｃ（＝Ｘｉ１）−および／または−（ＣＨ−ＣＮ）−で置換されてもよく、アルキル基中の第二級炭素原子は、酸素原子が直接隣接しないように−Ｃ（＝ＣＨ２）−、−Ｃ（＝ＣＨＲｉ３）−、−Ｃ（＝ＣＲｉ３２）−、−ＣＨ＝ＣＨ−、−Ｃ≡Ｃ−、−Ｏ−、−ＮＨ−、−ＣＯＯ−または−ＯＣＯ−で置換されてもよく、アルキル基中の水素原子は、Ｐ−Ｓｐ−で置換されてもよく、アルキル基の末端は、ＯＨ、ＮＨ２またはＣＮで置換されてもよい。
【００７６】
式中、Ｘｉ１は、酸素原子、硫黄原子、ＮＨまたはＮＲｉ３を表し、Ｒｉ３は、直鎖状または分岐状の炭素原子数１〜２０のアルキル基を表し（ただし、このアルキル基中の第二級炭素原子は、酸素原子が直接隣接しないように−Ｏ−、−ＣＨ＝ＣＨ−または−Ｃ≡Ｃ−で置換されてもよい。）、Ｐは、重合性基を表し、Ｓｐは、スペーサ基を表す。）
重合性モノマＢが、かかる置換基Ｋｉ１Ｂを備えるメソゲン骨格を有することにより、液晶分子に十分なプレチルト角をより確実に付与し、かつプレチルト角の変化をより生じ難くすることができる。
【００７７】
置換基Ｋｉ１Ｂは、ハロゲン原子、直鎖状もしくは分岐状の炭素原子数１〜４０のアルキル基、直鎖状もしくは分岐状の炭素原子数１〜４０のハロゲン化アルキル基、直鎖状もしくは分岐状の炭素原子数１〜４０のシアノ化アルキル基、または直鎖状もしくは分岐状の炭素原子数１〜４０のアルコキシ基を表すが、ハロゲン原子、直鎖状もしくは分岐状の炭素原子数３〜４０のアルキル基、直鎖状もしくは分岐状の炭素原子数３〜４０のハロゲン化アルキル基、直鎖状もしくは分岐状の炭素原子数３〜４０のシアノ化アルキル基、または直鎖状もしくは分岐状の炭素原子数３〜４０のアルコキシ基が好ましく、直鎖状の炭素原子数３〜４０のアルキル基、直鎖状の炭素原子数３〜４０のハロゲン化アルキル基、または直鎖状の炭素原子数３〜４０のアルコキシ基が好ましく、直鎖状の炭素原子数３〜１８のアルキル基または直鎖状の炭素原子数３〜１８のアルコキシ基が好ましく、直鎖状の炭素原子数３〜１２のアルキル基または直鎖状の炭素原子数３〜１２のアルコキシ基が好ましく、直鎖状の炭素原子数３〜８のアルキル基または直鎖状の炭素原子数３〜８のアルコキシ基が好ましい。
【００７８】
なお、重合性基Ｐおよびスペーサ基Ｓｐは、それぞれ前述した基と同様である。
【００７９】
かかる重合性モノマＢとしては、上記一般式（ｉ−１−１）〜（ｉ−４−１４）において、メソゲン骨格と各重合性基との間にスペーサ基を有する化合物（すなわち、２つの重合性基がメソゲン骨格の長軸方向両端部のほぼ対称な位置に結合している化合物）であってもよく、下記式（ｉ−６−１１）〜（ｉ−６−１３）に示す化合物（すなわち、２つの重合性基がメソゲン骨格の長軸方向一端部に偏在して結合している化合物）であってもよい。
【００８０】
後者の重合性モノマＢは、液晶分子の配向制御を補助するように作用し得ることからも好ましい。
【００８１】
【化１１】
0006787527.tif 000012
【００８２】
重合性モノマＡと重合性モノマＢとの合計量に対する重合性モノマＡの量は、２５〜７５質量％程度であることが好ましく、４０〜６０質量％程度であることがより好ましい。このような比率で重合性モノマＡおよび重合性モノマＢを用いることにより、液晶分子に付与されるプレチルト角をより大きくすることができ、またＩＳの発生を好適に防止または抑制することができる。
【００８３】
液晶組成物中に含まれる重合性モノマＡと重合性モノマＢとの合計量は、液晶分子１００質量部に対して、０．１〜３質量部程度であることが好ましく、０．２〜２質量部程度であることがより好ましい。重合性モノマＡと重合性モノマＢとの合計量を上記範囲に設定することにより、優れたＶＨＲや高速応答性を維持することができる。
【００８４】
（（液晶分子））
液晶分子は、一般式（Ｎ−１）〜（Ｎ−３）で表される化合物のうちの少なくとも１種を含むことが好ましい。
【００８５】
【化１２】
0006787527.tif 000013
【００８６】
式中、ＲＮ１１、ＲＮ１２、ＲＮ２１、ＲＮ２２、ＲＮ３１およびＲＮ３２は、それぞれ独立して、炭素原子数１〜８のアルキル基を表すが、該アルキル基中に存在する任意の１個または隣接しない２個以上の−ＣＨ２−は、それぞれ独立して、−ＣＨ＝ＣＨ−、−Ｃ≡Ｃ−、−Ｏ−、−ＣＯ−、−ＣＯＯ−または−ＯＣＯ−で置換されてもよい。
【００８７】
ＡＮ１１、ＡＮ１２、ＡＮ２１、ＡＮ２２、ＡＮ３１およびＡＮ３２は、それぞれ独立して、
（ａ）  １，４−シクロヘキシレン基（該基中に存在する任意の１個または隣接しない２個以上の−ＣＨ２−は、−Ｏ−で置換されてもよい。）、
（ｂ）  １，４−フェニレン基（該基中に存在する任意の１個または隣接しない２個以上の−ＣＨ＝は、−Ｎ＝で置換されてもよい。）、
（ｃ）  ナフタレン−２，６−ジイル基、１，２，３，４−テトラヒドロナフタレン−２，６−ジイル基またはデカヒドロナフタレン−２，６−ジイル基（該基中に存在する任意の１個または隣接しない２個以上の−ＣＨ＝は、−Ｎ＝で置換されてもよい。）、および
（ｄ）  １，４−シクロヘキセニレン基
からなる群より選ばれる基を表すが、上記の基（ａ）、基（ｂ）、基（ｃ）および基（ｄ）は、それぞれ独立して、シアノ基、フッ素原子または塩素原子で置換されてもよい。
【００８８】
ＺＮ１１、ＺＮ１２、ＺＮ２１、ＺＮ２２、ＺＮ３１およびＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−または−Ｃ≡Ｃ−を表す。
【００８９】
ＸＮ２１は、水素原子またはフッ素原子を表す。
【００９０】
ＴＮ３１は、−ＣＨ２−または酸素原子を表す。
【００９１】
ｎＮ１１、ｎＮ１２、ｎＮ２１、ｎＮ２２、ｎＮ３１およびｎＮ３２は、それぞれ独立して、０〜３の整数を表すが、ｎＮ１１＋ｎＮ１２、ｎＮ２１＋ｎＮ２２およびｎＮ３１＋ｎＮ３２は、それぞれ独立して、１、２または３であり、ＡＮ１１〜ＡＮ３２、ＺＮ１１〜ＺＮ３２が複数存在する場合には、それらは同一であっても異なっていてもよい。
【００９２】
ＲＮ１１、ＲＮ１２、ＲＮ２１、ＲＮ２２、ＲＮ３１およびＲＮ３２は、それぞれ独立して、炭素原子数１〜８のアルキル基、炭素原子数１〜８のアルコキシ基、炭素原子数２〜８のアルケニル基または炭素原子数２〜８のアルケニルオキシ基であることが好ましく、炭素原子数１〜５のアルキル基、炭素原子数１〜５のアルコキシ基、炭素原子数２〜５のアルケニル基または炭素原子数２〜５のアルケニルオキシ基であることがより好ましく、炭素原子数１〜５のアルキル基または炭素原子数２〜５のアルケニル基であることがさらに好ましく、炭素原子数２〜５のアルキル基または炭素原子数２〜３のアルケニル基であることが特に好ましく、炭素原子数３のアルケニル基（プロペニル基）であることが最も好ましい。
【００９３】
また、それらは、ベンゼン環（芳香族環）である環構造に結合する場合には、直鎖状の炭素原子数１〜５のアルキル基、直鎖状の炭素原子数１〜４のアルコキシ基または炭素原子数４〜５のアルケニル基であることが好ましく、シクロヘキサン環、ピラン環、ジオキサン環のような飽和した環構造に結合する場合には、直鎖状の炭素原子数１〜５のアルキル基、直鎖状の炭素原子数１〜４のアルコキシ基または直鎖状の炭素原子数２〜５のアルケニル基であることが好ましい。なお、ネマチック相を安定化させるためには、それらの炭素原子の数（酸素原子を含む場合には、炭素原子の数と酸素原子の数との合計）が５以下であることが好ましく、直鎖状であることも好ましい。
【００９４】
アルケニル基は、下記式（Ｒ１）〜（Ｒ５）のいずれかで表される基から選ばれることが好ましい。
【００９５】
【化１３】
0006787527.tif 000014
【００９６】
各式中の黒点は、環構造中の炭素原子を表す。
【００９７】
ＡＮ１１、ＡＮ１２、ＡＮ２１、ＡＮ２２、ＡＮ３１およびＡＮ３２は、それぞれ独立して、Δｎを大きくすることが求められる場合には、芳香族であることが好ましく、応答速度を改善するためには脂肪族であることが好ましい。
【００９８】
具体的には、ＡＮ１１、ＡＮ１２、ＡＮ２１、ＡＮ２２、ＡＮ３１およびＡＮ３２は、それぞれ独立して、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基または１，２，３，４−テトラヒドロナフタレン−２，６−ジイル基であることが好ましく、下記化１３の基のうちのいずれかであることがより好ましく、トランス−１，４−シクロへキシレン基、１，４−シクロヘキセニレン基または１，４−フェニレン基であることがさらに好ましい。
【００９９】
【化１４】
0006787527.tif 000015
【０１００】
ＺＮ１１、ＺＮ１２、ＺＮ２１、ＺＮ２２、ＺＮ３１およびＺＮ３２は、それぞれ独立して、−ＣＨ２Ｏ−、−ＣＦ２Ｏ−、−ＣＨ２ＣＨ２−、−ＣＦ２ＣＦ２−または単結合であることが好ましく、−ＣＨ２Ｏ−、−ＣＨ２ＣＨ２−または単結合であることがより好ましく、−ＣＨ２Ｏ−または単結合がさらに好ましい。
【０１０１】
ＸＮ２１は、フッ素原子であることが好ましい。
【０１０２】
ＴＮ３１は、酸素原子であることが好ましい。
【０１０３】
ｎＮ１１＋ｎＮ１２、ｎＮ２１＋ｎＮ２２およびｎＮ３１＋ｎＮ３２は、１または２であることが好ましい。具体的には、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせが好ましい。
【０１０４】
液晶組成物中に含まれる一般式（Ｎ−１）〜（Ｎ−３）で表される化合物の量は、それぞれ次の通りであることが好ましい。すなわち、その好ましい下限値は、１質量％、１０質量％、２０質量％、３０質量％、４０質量％、５０質量％、５５質量％、６０質量％、６５質量％、７０質量％、７５質量％、８０質量％である。一方、その好ましい上限値は、９５質量％、８５質量％、７５質量％、６５質量％、５５質量％、４５質量％、３５質量％、２５質量％、２０質量％である。
【０１０５】
液晶組成物の粘度（η）を低く保ち、応答速度を高める場合は、一般式（Ｎ−１）〜（Ｎ−３）で表される化合物の量は、下限値が低くかつ上限値も低い方が好ましい。さらに、液晶組成物のネマチック相−等方性液体相転移温度（Ｔｎｉ）を高く保ち、温度安定性を改善する場合は、その量は下限値が低くかつ上限値も低い方が好ましい。また、液晶表示素子の駆動電圧を低く保つため、液晶組成物の誘電率異方性（Δε）を大きくする場合は、その量は下限値が高くかつ上限値も高い方が好ましい。
【０１０６】
一般式（Ｎ−１）で表される化合物としては、下記一般式（Ｎ−１ａ）〜（Ｎ−１ｇ）で表される化合物を挙げることができる。
【０１０７】
【化１５】
0006787527.tif 000016
【０１０８】
式中、ＲＮ１１およびＲＮ１２は、一般式（Ｎ−１）におけるＲＮ１１およびＲＮ１２と同じ意味を表す。
【０１０９】
ｎＮａ１１は、０または１を表す。
【０１１０】
ｎＮｂ１１は、１または２を表す。
【０１１１】
ｎＮｃ１１は、０または１を表す。
【０１１２】
ｎＮｄ１１は、１または２を表す。
【０１１３】
ｎＮｅ１１は、１または２を表す。
【０１１４】
ｎＮｆ１２は、１または２を表す。
【０１１５】
ｎＮｇ１１は、１または２を表す。
【０１１６】
ＡＮｅ１１は、トランス−１，４−シクロへキシレン基または１，４−フェニレン基を表す。
【０１１７】
ＡＮｇ１１は、トランス−１，４−シクロへキシレン基、１，４−シクロヘキセニレン基または１，４−フェニレン基を表すが、少なくとも１つは、１，４−シクロヘキセニレン基を表す。
【０１１８】
ＺＮｅ１１は、単結合またはエチレン基を表すが、少なくとも１つは、エチレン基を表す。
【０１１９】
ただし、ＡＮｅ１１、ＺＮｅ１１および／またはＡＮｇ１１が複数存在する場合、それらは同一であっても異なっていてもよい。
【０１２０】
より具体的には、一般式（Ｎ−１）で表される化合物は、下記一般式（Ｎ−１−１）〜（Ｎ−１−２１）で表される化合物から選ばれることが好ましい。
【０１２１】
一般式（Ｎ−１−１）で表される化合物は、下記の化合物である。
【０１２２】
【化１６】
0006787527.tif 000017
【０１２３】
式中、ＲＮ１１１およびＲＮ１１２は、それぞれ独立して、一般式（Ｎ−１）におけるＲＮ１１およびＲＮ１２と同じ意味を表す。
【０１２４】
ＲＮ１１１は、炭素原子数１〜５のアルキル基または炭素原子数２〜５のアルケニル基であることが好ましく、プロピル基、ペンチル基またはビニル基であることがより好ましい。
【０１２５】
ＲＮ１１２は、炭素原子数１〜５のアルキル基、炭素原子数４〜５のアルケニル基または炭素原子数１〜４のアルコキシ基であることが好ましく、エトキシ基またはブトキシ基であることがより好ましい。
【０１２６】
一般式（Ｎ−１−１）で表される化合物は、１種類を単独で使用することも、２種類以上を併用することもできる。
【０１２７】
併用可能な化合物の種類は、特に制限されないが、低温での溶解性、転移温度、電気的な信頼性、複屈折率などの求められる性能に応じて、適宜選択される。
【０１２８】
使用する化合物の種類は、例えば本発明の一つの実施形態では、１種類であり、２種類であり、３種類であり、４種類であり、５種類以上である。
【０１２９】
液晶組成物中に含まれる一般式（Ｎ−１−１）で表される化合物の量は、Δεの改善を重視する場合には高めに設定することが好ましく、低温での溶解性を重視する場合には高めに設定すると効果が高く、Ｔｎｉを重視する場合には低めに設定すると効果が高い。さらに、滴下痕や焼き付き特性を改良する場合には、その量の範囲を中間に設定することが好ましい。
【０１３０】
その好ましい下限値は、５質量％、１０質量％、１３質量％、１５質量％、１７質量％、２０質量％、２３質量％、２５質量％、２７質量％、３０質量％、３３質量％、３５質量％である。一方、その好ましい上限値は、５０質量％、４０質量％、３８質量％、３５質量％、３３質量％、３０質量％、２８質量％、２５質量％、２３質量％、２０質量％、１８質量％、１５質量％、１３質量％、１０質量％、８質量％、７質量％、６質量％、５質量％、３質量％である。
【０１３１】
さらに、一般式（Ｎ−１−１）で表される化合物は、下記式（Ｎ−１−１．１）〜（Ｎ−１−１．２５）で表される化合物から選ばれることが好ましく、下記式（Ｎ−１−１．１）〜（Ｎ−１−１．４）で表される化合物から選ばれることがより好ましく、下記式（Ｎ−１−１．１）および（Ｎ−１−１．３）で表される化合物から選ばれることがさらに好ましい。
【０１３２】
【化１７】
0006787527.tif 000018
【０１３３】
式（Ｎ−１−１．１）〜（Ｎ−１−１．２５）で表される化合物は、１種類を単独で使用することも、２種類以上を併用することもできる。
【０１３４】
液晶組成物中に含まれる式（Ｎ−１−１．１）〜（Ｎ−１−１．２５）で表される化合物の単独または併用での量は、次の通りであることが好ましい。すなわち、その好ましい下限値は、５質量％、１０質量％、１３質量％、１５質量％、１７質量％、２０質量％、２３質量％、２５質量％、２７質量％、３０質量％、３３質量％、３５質量％である。一方、その好ましい上限値は、５０質量％、４０質量％、３８質量％、３５質量％、３３質量％、３０質量％、２８質量％、２５質量％、２３質量％、２０質量％、１８質量％、１５質量％、１３質量％、１０質量％、８質量％、７質量％、６質量％、５質量％、３質量％である。
【０１３５】
一般式（Ｎ−１−２）で表される化合物は、下記の化合物である。
【０１３６】
【化１８】
0006787527.tif 000019
【０１３７】
式中、ＲＮ１２１およびＲＮ１２２は、それぞれ独立して、一般式（Ｎ−１）におけるＲＮ１１およびＲＮ１２と同じ意味を表す。
【０１３８】
ＲＮ１２１は、炭素原子数１〜５のアルキル基または炭素原子数２〜５のアルケニル基であることが好ましく、エチル基、プロピル基、ブチル基またはペンチル基であることがより好ましい。
【０１３９】
ＲＮ１２２は、炭素原子数１〜５のアルキル基、炭素原子数４〜５のアルケニル基または炭素原子数１〜４のアルコキシ基であることが好ましく、メチル基、プロピル基、メトキシ基、エトキシ基またはプロポキシ基であることがより好ましい。
【０１４０】
一般式（Ｎ−１−２）で表される化合物は、１種類を単独で使用することも、２種類以上を併用することもできる。
【０１４１】
併用可能な化合物の種類は、特に制限されないが、低温での溶解性、転移温度、電気的な信頼性、複屈折率などの求められる性能に応じて、適宜選択される。
【０１４２】
使用する化合物の種類は、例えば本発明の一つの実施形態では、１種類であり、２種類であり、３種類であり、４種類であり、５種類以上である。
【０１４３】
液晶組成物中に含まれる一般式（Ｎ−１−２）で表される化合物の量は、Δεの改善を重視する場合には高めに設定することが好ましく、低温での溶解性を重視する場合には低めに設定すると効果が高く、Ｔｎｉを重視する場合には高めに設定すると効果が高い。さらに、滴下痕や焼き付き特性を改良する場合には、その量の範囲を中間に設定することが好ましい。
【０１４４】
その好ましい下限値は、５質量％、７質量％、１０質量％、１３質量％、１５質量％、１７質量％、２０質量％、２３質量％、２５質量％、２７質量％、３０質量％、３３質量％、３５質量％、３７質量％、４０質量％、４２質量％である。一方、その好ましい上限値は、５０質量％、４８質量％、４５質量％、４３質量％、４０質量％、３８質量％、３５質量％、３３質量％、３０質量％、２８質量％、２５質量％、２３質量％、２０質量％、１８質量％、１５質量％、１３質量％、１０質量％、８質量％、７質量％、６質量％、５質量％である。
【０１４５】
さらに、一般式（Ｎ−１−２）で表される化合物は、下記式（Ｎ−１−２．１）〜（Ｎ−１−２．２５）で表される化合物から選ばれることが好ましく、式（Ｎ−１−２．３）〜（Ｎ−１−２．７）、式（Ｎ−１−２．１０）、式（Ｎ−１−２．１１）、式（Ｎ−１−２．１３）および式（Ｎ−１−２．２０）で表される化合物から選ばれることがより好ましい。
【０１４６】
なお、一般式（Ｎ−１−２）で表される化合物は、Δεの改良を重視する場合には、式（Ｎ−１−２．３）〜（Ｎ−１−２．７）で表される化合物から選ばれることが好ましく、Ｔｎｉの改良を重視する場合には、式（Ｎ−１−２．１０）、式（Ｎ−１−２．１１）および式（Ｎ−１−２．１３）で表される化合物から選ばれることが好ましく、応答速度の改良を重視する場合には、式（Ｎ−１−２．２０）で表される化合物であることが好ましい。
【０１４７】
【化１９】
0006787527.tif 000020
【０１４８】
式（Ｎ−１−２．１）〜（Ｎ−１−２．２５）で表される化合物は、１種類を単独で使用することも、２種類以上を併用することもできる。
【０１４９】
液晶組成物中に含まれる式（Ｎ−１−２．１）〜（Ｎ−１−２．２５）で表される化合物の単独または併用での量は、次の通りであることが好ましい。すなわち、その好ましい下限値は、５質量％、１０質量％、１３質量％、１５質量％、１７質量％、２０質量％、２３質量％、２５質量％、２７質量％、３０質量％、３３質量％、３５質量％である。一方、その好ましい上限値は、５０質量％、４０質量％、３８質量％、３５質量％、３３質量％、３０質量％、２８質量％、２５質量％、２３質量％、２０質量％、１８質量％、１５質量％、１３質量％、１０質量％、８質量％、７質量％、６質量％、５質量％、３質量％である。
【０１５０】
一般式（Ｎ−１−３）で表される化合物は、下記の化合物である。
【０１５１】
【化２０】
0006787527.tif 000021
【０１５２】
式中、ＲＮ１３１およびＲＮ１３２は、それぞれ独立して、一般式（Ｎ−１）におけるＲＮ１１およびＲＮ１２と同じ意味を表す。
【０１５３】
ＲＮ１３１は、炭素原子数１〜５のアルキル基または炭素原子数２〜５のアルケニル基であることが好ましく、エチル基、プロピル基またはブチル基であることがより好ましい。
【０１５４】
ＲＮ１３２は、炭素原子数１〜５のアルキル基、炭素原子数３〜５のアルケニル基または炭素原子数１〜４のアルコキシ基であることが好ましく、１−プロペニル基、エトキシ基、プロポキシ基またはブトキシ基であることがより好ましい。
【０１５５】
一般式（Ｎ−１−３）で表される化合物は、１種類を単独で使用することも、２種類以上を併用することもできる。
【０１５６】
併用可能な化合物の種類は、特に制限されないが、低温での溶解性、転移温度、電気的な信頼性、複屈折率などの求められる性能に応じて、適宜選択される。
【０１５７】
使用する化合物の種類は、例えば本発明の一つの実施形態では、１種類であり、２種類であり、３種類であり、４種類であり、５種類以上である。
【０１５８】
液晶組成物中に含まれる一般式（Ｎ−１−３）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０１５９】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０１６０】
さらに、一般式（Ｎ−１−３）で表される化合物は、式（Ｎ−１−３．１）〜（Ｎ−１−３．２１）で表される化合物から選ばれることが好ましく、式（Ｎ−１−３．１）〜（Ｎ−１−３．７）および式（Ｎ−１−３．２１）で表される化合物から選ばれることがより好ましく、式（Ｎ−１−３．１）、式（Ｎ−１−３．２）、式（Ｎ−１−３．３）、式（Ｎ−１−３．４）および式（Ｎ−１−３．６）で表される化合物から選ばれることがさらに好ましい。
【０１６１】
【化２１】
0006787527.tif 000022
【０１６２】
式（Ｎ−１−３．１）〜（Ｎ−１−３．４）、式（Ｎ−１−３．６）および式（Ｎ−１−３．２１）で表される化合物は、１種類を単独で使用することも、２種類以上を併用することもできるが、式（Ｎ−１−３．１）で表される化合物と式（Ｎ−１−３．２）で表される化合物との併用、式（Ｎ−１−３．３）、式（Ｎ−１−３．４）および式（Ｎ−１−３．６）から選ばれる２種または３種の併用が好ましい。
【０１６３】
液晶組成物中に含まれる式（Ｎ−１−３．１）〜（Ｎ−１−３．４）、式（Ｎ−１−３．６）および式（Ｎ−１−３．２１）で表される化合物の単独または併用での量は、次の通りであることが好ましい。すなわち、その好ましい下限値は、５質量％、１０質量％、１３質量％、１５質量％、１７質量％、２０質量％である。一方、その上限値は、３５質量％、３０質量％、２８質量％、２５質量％、２３質量％、２０質量％、１８質量％、１５質量％、１３質量％である。
【０１６４】
一般式（Ｎ−１−４）で表される化合物は、下記の化合物である。
【０１６５】
【化２２】
0006787527.tif 000023
【０１６６】
式中、ＲＮ１４１およびＲＮ１４２は、それぞれ独立して、一般式（Ｎ−１）におけるＲＮ１１およびＲＮ１２と同じ意味を表す。
【０１６７】
ＲＮ１４１およびＲＮ１４２は、それぞれ独立して、炭素原子数１〜５のアルキル基、炭素原子数４〜５のアルケニル基または炭素原子数１〜４のアルコキシ基であることが好ましく、メチル基、プロピル基、エトキシ基またはブトキシ基であることがより好ましい。
【０１６８】
一般式（Ｎ−１−４）で表される化合物は、１種類を単独で使用することも、２種類以上を併用することもできる。
【０１６９】
併用可能な化合物の種類は、特に制限されないが、低温での溶解性、転移温度、電気的な信頼性、複屈折率などの求められる性能に応じて、適宜選択される。
【０１７０】
使用する化合物の種類は、例えば本発明の一つの実施形態では、１種類であり、２種類であり、３種類であり、４種類であり、５種類以上である。
【０１７１】
液晶組成物中に含まれる一般式（Ｎ−１−４）で表される化合物の量は、Δεの改善を重視する場合には高めに設定することが好ましく、低温での溶解性を重視する場合には高めに設定すると効果が高く、Ｔｎｉを重視する場合には低めに設定すると効果が高い。さらに、滴下痕や焼き付き特性を改良する場合には、その量の範囲を中間に設定することが好ましい。
【０１７２】
その好ましい下限値は、３質量％、５質量％、７質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％、１１質量％、１０質量％、８質量％である。
【０１７３】
さらに、一般式（Ｎ−１−４）で表される化合物は、式（Ｎ−１−４．１）〜（Ｎ−１−４．２４）で表される化合物から選ばれることが好ましく、式（Ｎ−１−４．１）〜（Ｎ−１−４．４）で表される化合物から選ばれることがより好ましく、式（Ｎ−１−４．１）、式（Ｎ−１−４．２）および式（Ｎ−１−４．４）で表される化合物から選ばれることが好ましい。
【０１７４】
【化２３】
0006787527.tif 000024
【０１７５】
式（Ｎ−１−４．１）〜（Ｎ−１−４．２４）で表される化合物は、１種類を単独で使用することも、２種類以上を併用することもできる。
【０１７６】
液晶組成物中に含まれる式（Ｎ−１−４．１）〜（Ｎ−１−４．２４）で表される化合物の単独または併用での量は、次の通りであることが好ましい。すなわち、その好ましい下限値は、３質量％、５質量％、７質量％、１０質量％、１３質量％、１５質量％、１７質量％、２０質量％である。一方、その上限値は、３５質量％、３０質量％、２８質量％、２５質量％、２３質量％、２０質量％、１８質量％、１５質量％、１３質量％、１１質量％、１０質量％、８質量％である。
【０１７７】
一般式（Ｎ−１−５）で表される化合物は、下記の化合物である。
【０１７８】
【化２４】
0006787527.tif 000025
【０１７９】
式中、ＲＮ１５１およびＲＮ１５２は、それぞれ独立して、一般式（Ｎ−１）におけるＲＮ１１およびＲＮ１２と同じ意味を表す。
【０１８０】
ＲＮ１５１およびＲＮ１５２は、それぞれ独立して、炭素原子数１〜５のアルキル基、炭素原子数４〜５のアルケニル基または炭素原子数１〜４のアルコキシ基であることが好ましく、エチル基、プロピル基またはブチル基であることが好ましい。
【０１８１】
一般式（Ｎ−１−５）で表される化合物は、１種類を単独で使用することも、２種類以上を併用することもできる。
【０１８２】
併用可能な化合物の種類は、特に制限されないが、低温での溶解性、転移温度、電気的な信頼性、複屈折率などの求められる性能に応じて、適宜選択される。
【０１８３】
使用する化合物の種類は、例えば本発明の一つの実施形態では、１種類であり、２種類であり、３種類であり、４種類であり、５種類以上である。
【０１８４】
液晶組成物中に含まれる一般式（Ｎ−１−５）で表される化合物の量は、Δεの改善を重視する場合には高めに設定することが好ましく、低温での溶解性を重視する場合には低めに設定すると効果が高く、Ｔｎｉを重視する場合には高めに設定すると効果が高い。さらに、滴下痕や焼き付き特性を改良する場合には、その量の範囲を中間に設定することが好ましい。
【０１８５】
その好ましい下限値は、５質量％、８質量％、１０質量％、１３質量％、１５質量％、１７質量％、２０質量％である。好ましい含有量の上限値は、本発明の組成物の総量に対して、３５質量％、３３質量％、３０質量％、２８質量％、２５質量％、２３質量％、２０質量％、１８質量％、１５質量％、１３質量％である。
【０１８６】
さらに、一般式（Ｎ−１−５）で表される化合物は、式（Ｎ−１−５．１）〜（Ｎ−１−５．１２）で表される化合物から選ばれることが好ましく、式（Ｎ−１−５．１）、式（Ｎ−１−５．２）および式（Ｎ−１−５．４）で表される化合物から選ばれることがより好ましい。
【０１８７】
【化２５】
0006787527.tif 000026
【０１８８】
式（Ｎ−１−５．１）、式（Ｎ−１−５．２）および式（Ｎ−１−５．４）で表される化合物は、１種類を単独で使用することも、２種類以上を併用することもできる。
【０１８９】
液晶組成物中に含まれる式（Ｎ−１−５．１）、式（Ｎ−１−５．２）および式（Ｎ−１−５．４）で表される化合物の単独または併用での量は、次の通りであることが好ましい。すなわち、その好ましい下限値は、５質量％、８質量％、１０質量％、１３質量％、１５質量％、１７質量％、２０質量％である。一方、その好ましい上限値は、３５質量％、３３質量％、３０質量％、２８質量％、２５質量％、２３質量％、２０質量％、１８質量％、１５質量％、１３質量％である。
【０１９０】
一般式（Ｎ−１−１０）で表される化合物は、下記の化合物である。
【０１９１】
【化２６】
0006787527.tif 000027
【０１９２】
式中、ＲＮ１１０１およびＲＮ１１０２は、それぞれ独立して、一般式（Ｎ−１）におけるＲＮ１１およびＲＮ１２と同じ意味を表す。
【０１９３】
ＲＮ１１０１は、炭素原子数１〜５のアルキル基または炭素原子数２〜５のアルケニル基であることが好ましく、エチル基、プロピル基、ブチル基、ビニル基または１−プロペニル基であることがより好ましい。
【０１９４】
ＲＮ１１０２は、炭素原子数１〜５のアルキル基、炭素原子数４〜５のアルケニル基または炭素原子数１〜４のアルコキシ基であることが好ましく、エトキシ基、プロポキシ基またはブトキシ基であることがより好ましい。
【０１９５】
一般式（Ｎ−１−１０）で表される化合物は、１種類を単独で使用することも、２種類以上を併用することもできる。
【０１９６】
併用可能な化合物の種類は、特に制限されないが、低温での溶解性、転移温度、電気的な信頼性、複屈折率などの求められる性能に応じて、適宜選択される。
【０１９７】
使用する化合物の種類は、例えば本発明の一つの実施形態では、１種類であり、２種類であり、３種類であり、４種類であり、５種類以上である。
【０１９８】
液晶組成物中に含まれる一般式（Ｎ−１−１０）で表される化合物の量は、Δεの改善を重視する場合には高めに設定することが好ましく、低温での溶解性を重視する場合には高めに設定すると効果が高く、Ｔｎｉを重視する場合には低めに設定すると効果が高い。さらに、滴下痕や焼き付き特性を改良する場合には、その量の範囲を中間に設定することが好ましい。
【０１９９】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２００】
さらに、一般式（Ｎ−１−１０）で表される化合物は、式（Ｎ−１−１０．１）〜（Ｎ−１−１０．１４）で表される化合物から選ばれることが好ましく、式（Ｎ−１−１０．１）〜（Ｎ−１−１０．５）で表される化合物から選ばれることがより好ましく、式（Ｎ−１−１０．１）および式（Ｎ−１−１０．２）で表される化合物から選ばれることがさら好ましい。
【０２０１】
【化２７】
0006787527.tif 000028
【０２０２】
式（Ｎ−１−１０．１）および式（Ｎ−１−１０．２）で表される化合物は、１種類を単独で使用することも、２種類以上を併用することもできる。
【０２０３】
液晶組成物中に含まれる式（Ｎ−１−１０．１）および式（Ｎ−１−１０．２）で表される化合物の単独または併用での量は、次の通りであることが好ましい。すなわち、その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２０４】
一般式（Ｎ−１−１１）で表される化合物は、下記の化合物である。
【０２０５】
【化２８】
0006787527.tif 000029
【０２０６】
式中、ＲＮ１１１１およびＲＮ１１１２は、それぞれ独立して、一般式（Ｎ−１）におけるＲＮ１１およびＲＮ１２と同じ意味を表す。
【０２０７】
ＲＮ１１１１は、炭素原子数１〜５のアルキル基または炭素原子数２〜５のアルケニル基であることが好ましく、エチル基、プロピル基、ブチル基、ビニル基または１−プロペニル基であることがより好ましい。
【０２０８】
ＲＮ１１１２は、炭素原子数１〜５のアルキル基、炭素原子数４〜５のアルケニル基または炭素原子数１〜４のアルコキシ基であることが好ましく、エトキシ基、プロポキシ基またはブトキシ基であることがより好ましい。
【０２０９】
一般式（Ｎ−１−１１）で表される化合物は、１種類を単独で使用することも、２種類以上を併用することもできる。
【０２１０】
併用可能な化合物の種類は、特に制限されないが、低温での溶解性、転移温度、電気的な信頼性、複屈折率などの求められる性能に応じて、適宜選択される。
【０２１１】
使用する化合物の種類は、例えば本発明の一つの実施形態では、１種類であり、２種類であり、３種類であり、４種類であり、５種類以上である。
【０２１２】
液晶組成物中に含まれる一般式（Ｎ−１−１１）で表される化合物の量は、Δεの改善を重視する場合には高めに設定することが好ましく、低温での溶解性を重視する場合には低めに設定すると効果が高く、Ｔｎｉを重視する場合には高めに設定すると効果が高い。さらに、滴下痕や焼き付き特性を改良する場合には、その量の範囲を中間に設定することが好ましい。
【０２１３】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２１４】
さらに、一般式（Ｎ−１−１１）で表される化合物は、式（Ｎ−１−１１．１）〜（Ｎ−１−１１．１４）で表される化合物から選ばれることが好ましく、式（Ｎ−１−１１．１）〜（Ｎ−１−１１．１４）で表される化合物から選ばれることがより好ましく、式（Ｎ−１−１１．２および式（Ｎ−１−１１．４）で表される化合物から選ばれることがさらに好ましい。
【０２１５】
【化２９】
0006787527.tif 000030
【０２１６】
式（Ｎ−１−１１．２）および式（Ｎ−１−１１．４）で表される化合物は、１種類を単独で使用することも、２種類以上を併用することもできる。
【０２１７】
液晶組成物中に含まれる式（Ｎ−１−１１．２）および式（Ｎ−１−１１．４）で表される化合物の単独または併用での量は、次の通りであることが好ましい。すなわち、その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２１８】
一般式（Ｎ−１−１２）で表される化合物は、下記の化合物である。
【０２１９】
【化３０】
0006787527.tif 000031
【０２２０】
式中、ＲＮ１１２１およびＲＮ１１２２は、それぞれ独立して、一般式（Ｎ−１）におけるＲＮ１１およびＲＮ１２と同じ意味を表す。
【０２２１】
ＲＮ１１２１は、炭素原子数１〜５のアルキル基または炭素原子数２〜５のアルケニル基であることが好ましく、エチル基、プロピル基またはブチル基であることがより好ましい。
【０２２２】
ＲＮ１１２２は、炭素原子数１〜５のアルキル基、炭素原子数４〜５のアルケニル基または炭素原子数１〜４のアルコキシ基であることが好ましく、エトキシ基、プロポキシ基またはブトキシ基であることがより好ましい。
【０２２３】
一般式（Ｎ−１−１２）で表される化合物は、１種類を単独で使用することも、２種類以上を併用することもできる。
【０２２４】
併用可能な化合物の種類は、特に制限されないが、低温での溶解性、転移温度、電気的な信頼性、複屈折率などの求められる性能に応じて、適宜選択される。
【０２２５】
使用する化合物の種類は、例えば本発明の一つの実施形態では、１種類であり、２種類であり、３種類であり、４種類であり、５種類以上である。
【０２２６】
液晶組成物中に含まれる一般式（Ｎ−１−１２）で表される化合物の量は、Δεの改善を重視する場合には高めに設定することが好ましく、低温での溶解性を重視する場合には高めに設定すると効果が高く、Ｔｎｉを重視する場合には低めに設定すると効果が高い。さらに、滴下痕や焼き付き特性を改良する場合には、その量の範囲を中間に設定することが好ましい。
【０２２７】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２２８】
一般式（Ｎ−１−１３）で表される化合物は、下記の化合物である。
【０２２９】
【化３１】
0006787527.tif 000032
【０２３０】
式中、ＲＮ１１３１およびＲＮ１１３２は、それぞれ独立して、一般式（Ｎ−１）におけるＲＮ１１およびＲＮ１２と同じ意味を表す。
【０２３１】
ＲＮ１１３１は、炭素原子数１〜５のアルキル基または炭素原子数２〜５のアルケニル基であることが好ましく、エチル基、プロピル基またはブチル基であることがより好ましい。
【０２３２】
ＲＮ１１３２は、炭素原子数１〜５のアルキル基、炭素原子数４〜５のアルケニル基または炭素原子数１〜４のアルコキシ基であることが好ましく、エトキシ基、プロポキシ基またはブトキシ基であることがより好ましい。
【０２３３】
一般式（Ｎ−１−１３）で表される化合物は、１種類を単独で使用することも、２種類以上を併用することもできる。
【０２３４】
併用可能な化合物の種類は、特に制限されないが、低温での溶解性、転移温度、電気的な信頼性、複屈折率などの求められる性能に応じて、適宜選択される。
【０２３５】
使用する化合物の種類は、例えば本発明の一つの実施形態では、１種類であり、２種類であり、３種類であり、４種類であり、５種類以上である。
【０２３６】
液晶組成物中に含まれる一般式（Ｎ−１−１３）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０２３７】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２３８】
一般式（Ｎ−１−１４）で表される化合物は、下記の化合物である。
【０２３９】
【化３２】
0006787527.tif 000033
【０２４０】
式中、ＲＮ１１４１およびＲＮ１１４２は、それぞれ独立して、一般式（Ｎ−１）におけるＲＮ１１およびＲＮ１２と同じ意味を表す。
【０２４１】
ＲＮ１１４１は、炭素原子数１〜５のアルキル基または炭素原子数２〜５のアルケニル基であることが好ましく、メチル基、エチル基、プロピル基またはブチル基であることがより好ましい。
【０２４２】
ＲＮ１１４２は、炭素原子数１〜５のアルキル基、炭素原子数４〜５のアルケニル基または炭素原子数１〜４のアルコキシ基であることが好ましく、エトキシ基、プロポキシ基またはブトキシ基であることがより好ましい。
【０２４３】
一般式（Ｎ−１−１４）で表される化合物は、１種類を単独で使用することも、２種類以上を併用することもできる。
【０２４４】
併用可能な化合物の種類は、特に制限されないが、低温での溶解性、転移温度、電気的な信頼性、複屈折率などの求められる性能に応じて、適宜選択される。
【０２４５】
使用する化合物の種類は、例えば本発明の一つの実施形態では、１種類であり、２種類であり、３種類であり、４種類であり、５種類以上である。
【０２４６】
液晶組成物中に含まれる一般式（Ｎ−１−１４）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０２４７】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２４８】
さらに、一般式（Ｎ−１−１４）で表される化合物は、式（Ｎ−１−１４．１）〜（Ｎ−１−１４．５）で表される化合物から選ばれることが好ましく、式（Ｎ−１−１４．１）〜（Ｎ−１−１４．３）で表される化合物から選ばれることがより好ましく、式（Ｎ−１−１４．２）および式（Ｎ−１−１４．３）で表される化合物から選ばれることがさらに好ましい。
【０２４９】
【化３３】
0006787527.tif 000034
【０２５０】
一般式（Ｎ−１−２０）で表される化合物は、下記の化合物である。
【０２５１】
【化３４】
0006787527.tif 000035
【０２５２】
式中、ＲＮ１２０１およびＲＮ１２０２はそれぞれ独立して、一般式（Ｎ−１）におけるＲＮ１１およびＲＮ１２と同じ意味を表す。
【０２５３】
ＲＮ１２０１およびＲＮ１２０２は、それぞれ独立して、炭素原子数１〜５のアルキル基または炭素原子数２〜５のアルケニル基であることが好ましく、エチル基、プロピル基またはブチル基であることがより好ましい。
【０２５４】
一般式（Ｎ−１−２０）で表される化合物は、１種類を単独で使用することも、２種類以上を併用することもできる。
【０２５５】
併用可能な化合物の種類は、特に制限されないが、低温での溶解性、転移温度、電気的な信頼性、複屈折率などの求められる性能に応じて、適宜選択される。
【０２５６】
使用する化合物の種類は、例えば本発明の一つの実施形態では、１種類であり、２種類であり、３種類であり、４種類であり、５種類以上である。
【０２５７】
液晶組成物中に含まれる一般式（Ｎ−１−２０）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０２５８】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２５９】
一般式（Ｎ−１−２１）で表される化合物は、下記の化合物である。
【０２６０】
【化３５】
0006787527.tif 000036
【０２６１】
式中、ＲＮ１２１１およびＲＮ１２１２は、それぞれ独立して、一般式（Ｎ−１）におけるＲＮ１１およびＲＮ１２と同じ意味を表す。
【０２６２】
ＲＮ１２１１およびＲＮ１２１２は、それぞれ独立して、炭素原子数１〜５のアルキル基または炭素原子数２〜５のアルケニル基であることが好ましく、エチル基、プロピル基またはブチル基であることがより好ましい。
【０２６３】
一般式（Ｎ−１−２１）で表される化合物は、１種類を単独で使用することも、２種類以上を併用することもできる。
【０２６４】
併用可能な化合物の種類は、特に制限されないが、低温での溶解性、転移温度、電気的な信頼性、複屈折率などの求められる性能に応じて、適宜選択される。
【０２６５】
使用する化合物の種類は、例えば本発明の一つの実施形態では、１種類であり、２種類であり、３種類であり、４種類であり、５種類以上である。
【０２６６】
液晶組成物中に含まれる一般式（Ｎ−１−２１）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０２６７】
その好ましい下限値は、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％である。
【０２６８】
一般式（Ｎ−１−２２）で表される化合物は、下記の化合物である。
【０２６９】
【化３６】
0006787527.tif 000037
【０２７０】
式中、ＲＮ１２２１およびＲＮ１２２２は、それぞれ独立して、一般式（Ｎ−１）におけるＲＮ１１およびＲＮ１２と同じ意味を表す。
【０２７１】
ＲＮ１２２１およびＲＮ１２２２は、それぞれ独立して、炭素原子数１〜５のアルキル基または炭素原子数２〜５のアルケニル基であることが好ましく、エチル基、プロピル基またはブチル基であることがより好ましい。
【０２７２】
一般式（Ｎ−１−２２）で表される化合物は、１種類を単独で使用することも、２種類以上を併用することもできる。
【０２７３】
併用可能な化合物の種類は、特に制限されないが、低温での溶解性、転移温度、電気的な信頼性、複屈折率などの求められる性能に応じて、適宜選択される。
【０２７４】
使用する化合物の種類は、例えば本発明の一つの実施形態では、１種類であり、２種類であり、３種類であり、４種類であり、５種類以上である。
【０２７５】
液晶組成物中に含まれる一般式（Ｎ−１−２２）で表される化合物の量は、Δεの改善を重視する場合には高めに設定することが好ましく、低温での溶解性を重視する場合には高めに設定すると効果が高く、Ｔｎｉを重視する場合には高めに設定すると効果が高い。さらに、滴下痕や焼き付き特性を改良する場合には、その量の範囲を中間に設定することが好ましい。
【０２７６】
その好ましい下限値は、１質量％、５質量％、１０質量％、１３質量％、１５質量％、１７質量％、２０質量％である。一方、その好ましい上限値は、３５質量％、３０質量％、２８質量％、２５質量％、２３質量％、２０質量％、１８質量％、１５質量％、１３質量％、１０質量％、５質量％である。
【０２７７】
さらに、一般式（Ｎ−１−２２）で表される化合物は、式（Ｎ−１−２２．１）〜（Ｎ−１−２２．１２）で表される化合物から選ばれることが好ましく、式（Ｎ−１−２２．１）〜（Ｎ−１−２２．５）で表される化合物から選ばれることがより好ましく、式（Ｎ−１−２２．１）〜（Ｎ−１−２２．４）で表される化合物から選ばれることがさらに好ましい。
【０２７８】
【化３７】
0006787527.tif 000038
【０２７９】
液晶組成物は、さらに、下記一般式（Ｌ）で表される化合物（液晶分子）から選ばれる少なくとも１種を含有してもよい。一般式（Ｌ）で表される化合物は、誘電率異方性を有さないか、あるいは極めて低い。このため、かかる化合物を液晶組成物中に配合することにより、液晶組成物の各種特性を調整することができる。
【０２８０】
【化３８】
0006787527.tif 000039
【０２８１】
式中、ＲＬ１およびＲＬ２は、それぞれ独立して、炭素原子数１〜８のアルキル基を表すが、該アルキル基中に存在する任意の１個または隣接しない２個以上の−ＣＨ２−は、それぞれ独立して、−ＣＨ＝ＣＨ−、−Ｃ≡Ｃ−、−Ｏ−、−ＣＯ−、−ＣＯＯ−または−ＯＣＯ−で置換されてもよい。
【０２８２】
ｎＬ１は、０、１、２または３を表す。
【０２８３】
ＡＬ１、ＡＬ２およびＡＬ３は、それぞれ独立して、
（ａ）  １，４−シクロヘキシレン基（該基中に存在する任意の１個または隣接しない２個以上の−ＣＨ２−は、−Ｏ−で置換されてもよい。）、
（ｂ）  １，４−フェニレン基（該基中に存在する任意の１個または隣接しない２個以上の−ＣＨ＝は、−Ｎ＝で置換されてもよい。）、および
（ｃ）  ナフタレン−２，６−ジイル基、１，２，３，４−テトラヒドロナフタレン−２，６−ジイル基またはデカヒドロナフタレン−２，６−ジイル基（該基中に存在する任意の１個または隣接しない２個以上の−ＣＨ＝は、−Ｎ＝で置換されてもよい。）
からなる群より選ばれる基を表すが、上記の基（ａ）、基（ｂ）及び基（ｃ）は、それぞれ独立して、シアノ基、フッ素原子または塩素原子で置換されてもよい。
【０２８４】
ＺＬ１およびＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−または−Ｃ≡Ｃ−を表す。
【０２８５】
ｎＬ１が２または３であってＡＬ２が複数存在する場合には、それらは同一であっても異なっていてもよい。
【０２８６】
ｎＬ１が２または３であってＺＬ３が複数存在する場合には、それらは同一であっても異なっていてもよい。
【０２８７】
ただし、一般式（Ｎ−１）、（Ｎ−２）および（Ｎ−３）で表される化合物を除く。
【０２８８】
一般式（Ｌ）で表される化合物は、１種類を単独で使用することも、２種類以上を併用することもできる。
【０２８９】
併用可能な化合物の種類は、特に制限されないが、低温での溶解性、転移温度、電気的な信頼性、複屈折率などの所望の性能に応じて、適宜選択される。
【０２９０】
使用する化合物の種類は、例えば本発明の一つの実施形態では、１種類である。あるいは、使用する化合物の種類は、本発明の別の実施形態では、２種類であり、３種類であり、４種類であり、５種類であり、６種類であり、７種類であり、８種類であり、９種類であり、１０種類以上である。
【０２９１】
液晶組成物中に含まれる一般式（Ｌ）で表される化合物の量は、低温での溶解性、転移温度、電気的な信頼性、複屈折率、プロセス適合性、滴下痕、焼き付き、誘電率異方性などの求められる性能に応じて、適宜調整される。
【０２９２】
その好ましい下限値は、１質量％、１０質量％、２０質量％、３０質量％、４０質量％、５０質量％、５５質量％、６０質量％、６５質量％、７０質量％、７５質量％、８０質量％である。一方、その好ましい上限値は、９５質量％、８５質量％、７５質量％、６５質量％、５５質量％、４５質量％、３５質量％、２５質量％である。
【０２９３】
液晶組成物の粘度を低く保ち、応答速度を高める必要がある場合には、上記の下限値が高く、かつ上限値も高いことが好ましい。さらに、液晶組成物のＴｎｉを高く保ち、温度安定性を高める必要がある場合には、上記の下限値が高く、かつ上限値も高いことが好ましい。また、液晶組成物の駆動電圧を低く保つべく、その誘電率異方性を大きくしたい場合には、上記の下限値が低く、かつ上限値も低いことが好ましい。
【０２９４】
信頼性を重視する場合には、ＲＬ１およびＲＬ２の双方がアルキル基であることが好ましく、揮発性を低減させることを重視する場合には、ＲＬ１およびＲＬ２の双方がアルコキシ基であることが好ましく、液晶組成物の粘性の低下を重視する場合には、ＲＬ１およびＲＬ２の少なくとも一方がアルケニル基であることが好ましい。
【０２９５】
分子内に存在するハロゲン原子の数は、０、１、２または３個であることが好ましく、０または１個であることがより好ましく、他の液晶分子との相溶性を重視する場合には、１個であることがさらに好ましい。
【０２９６】
ＲＬ１およびＲＬ２は、それらがベンゼン環（芳香族環）である環構造に結合する場合には、直鎖状の炭素原子数１〜５のアルキル基、直鎖状の炭素原子数１〜４のアルコキシ基または炭素原子数４〜５のアルケニル基であることが好ましく、それらがシクロヘキサン環、ピラン環、ジオキサン環のような飽和した環構造に結合する場合には、直鎖状の炭素原子数１〜５のアルキル基、直鎖状の炭素原子数１〜４のアルコキシ基または直鎖状の炭素原子数２〜５のアルケニル基であることが好ましい。なお、ネマチック相を安定化させるためには、炭素原子の数（酸素原子を含む場合には、炭素原子の数と酸素原子の数との合計）が５以下であることが好ましく、直鎖状であることも好ましい。
【０２９７】
アルケニル基は、下記式（Ｒ１）〜（Ｒ５）のいずれかで表される基から選ばれることが好ましい。
【０２９８】
【化３９】
0006787527.tif 000040
【０２９９】
各式中の黒点は、環構造中の炭素原子を表す。
【０３００】
ｎＬ１は、応答速度を重視する場合には０であることが好ましく、ネマチック相の上限温度を改善するためには２または３であることが好ましく、これらのバランスをとるためには１であることが好ましい。また、液晶組成物として求められる特性を満たすためには、ｎＬ１が異なる値である複数種類の一般式（Ｌ）で表される化合物を併用することが好ましい。
【０３０１】
ＡＬ１、ＡＬ２およびＡＬ３は、それぞれ独立して、Δｎを大きくすることが求められる場合には、芳香族であることが好ましく、応答速度を改善するためには脂肪族であることが好ましい。
【０３０２】
具体的には、ＡＬ１、ＡＬ２およびＡＬ３は、それぞれ独立して、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基または１，２，３，４−テトラヒドロナフタレン−２，６−ジイル基であることが好ましく、下記化３９の基のうちのいずれかであることがより好ましく、トランス−１，４−シクロへキシレン基または１，４−フェニレン基であることがさらに好ましい。
【０３０３】
【化４０】
0006787527.tif 000041
【０３０４】
ＺＬ１およびＺＬ２は、応答速度を重視する場合には単結合であることが好ましい。
【０３０５】
一般式（Ｌ）で表される化合物は、その分子内に存在するハロゲン原子の数が０または１個であることが好ましい。
【０３０６】
より具体的には、一般式（Ｌ）で表される化合物は、下記一般式（Ｌ−１）〜（Ｌ−７）で表される化合物から選ばれることが好ましい。
【０３０７】
一般式（Ｌ−１）で表される化合物は、下記の化合物である。
【０３０８】
【化４１】
0006787527.tif 000042
【０３０９】
式中、ＲＬ１１およびＲＬ１２は、それぞれ独立して、一般式（Ｌ）におけるＲＬ１およびＲＬ２と同じ意味を表す。
【０３１０】
ＲＬ１１およびＲＬ１２は、それぞれ独立して、直鎖状の炭素原子数１〜５のアルキル基、直鎖状の炭素原子数１〜４のアルコキシ基または直鎖状の炭素原子数２〜５のアルケニル基であることが好ましい。
【０３１１】
一般式（Ｌ−１）で表される化合物は、１種類を単独で使用することも、２種類以上を併用することもできる。
【０３１２】
併用可能な化合物の種類は、特に制限されないが、低温での溶解性、転移温度、電気的な信頼性、複屈折率などの求められる性能に応じて、適宜選択される。
【０３１３】
使用する化合物の種類は、例えば本発明の一つの実施形態では、１種類であり、２種類であり、３種類であり、４種類であり、５種類以上である。
【０３１４】
液晶組成物中に含まれる一般式（Ｌ−１）で表される化合物の量は、次のように設定される。すなわち、その好ましい下限値は、１質量％、２質量％、３質量％、５質量％、７質量％、１０質量％、１５質量％、２０質量％、２５質量％、３０質量％、３５質量％、４０質量％、４５質量％、５０質量％、５５質量％である。一方、その好ましい上限値は、９５質量％、９０質量％、８５質量％、８０質量％、７５質量％、７０質量％、６５質量％、６０質量％、５５質量％、５０質量％、４５質量％、４０質量％、３５質量％、３０質量％、２５質量％である。
【０３１５】
液晶組成物の粘度を低く保ち、応答速度を高める必要がある場合には、上記の下限値が高く、かつ上限値が高いことが好ましい。さらに、液晶組成物のＴｎｉを高く保ち、温度安定性を高める必要がある場合には、上記の下限値が中庸、かつ上限値が中庸であることが好ましい。また、液晶組成物の駆動電圧を低く保つべく、その誘電率異方性を大きくしたい場合には、上記の下限値が低く、かつ上限値も低いことが好ましい。
【０３１６】
一般式（Ｌ−１）で表される化合物は、一般式（Ｌ−１−１）で表される化合物から選ばれることが好ましい。
【０３１７】
【化４２】
0006787527.tif 000043
【０３１８】
式中、ＲＬ１２は、一般式（Ｌ−１）におけるＲＬ１２と同じ意味を表す。
【０３１９】
一般式（Ｌ−１−１）で表される化合物は、式（Ｌ−１−１．１）〜（Ｌ−１−１．３）で表される化合物から選ばれることが好ましく、式（Ｌ−１−１．２）および式（Ｌ−１−１．３）で表される化合物から選ばれることがより好ましく、式（Ｌ−１−１．３）で表される化合物であることがさらに好ましい。
【０３２０】
【化４３】
0006787527.tif 000044
【０３２１】
液晶組成物中に含まれる式（Ｌ−１−１．３）で表される化合物の量は、次の通りであることが好ましい。すなわち、その好ましい下限値は、１質量％、２質量％、３質量％、５質量％、７質量％、１０質量％である。一方、その好ましい上限値は、２０質量％、１５質量％、１３質量％、１０質量％、８質量％、７質量％、６質量％、５質量％、３質量％である。
【０３２２】
一般式（Ｌ−１）で表される化合物は、一般式（Ｌ−１−２）で表される化合物から選ばれることが好ましい。
【０３２３】
【化４４】
0006787527.tif 000045
【０３２４】
式中、ＲＬ１２は、一般式（Ｌ−１）におけるＲＬ１２と同じ意味を表す。
【０３２５】
液晶組成物中に含まれる一般式（Ｌ−１−２）で表される化合物の量は、次の通りであることが好ましい。すなわち、その好ましい下限値は、１質量％、５質量％、１０質量％、１５質量％、１７質量％、２０質量％、２３質量％、２５質量％、２７質量％、３０質量％、３５質量％である。一方、その好ましい上限値は、６０質量％、５５質量％、５０質量％、４５質量％、４２質量％、４０質量％、３８質量％、３５質量％、３３質量％、３０質量％である。
【０３２６】
液晶組成物中に含まれる一般式（Ｌ−１−２）で表される化合物の量は、次の通りであることが好ましい。すなわち、その好ましい下限値は、１質量％、５質量％、１０質量％、１５質量％、１７質量％、２０質量％、２３質量％、２５質量％、２７質量％、３０質量％、３５質量％である。一方、その好ましい上限値は、６０質量％、５５質量％、５０質量％、４５質量％、４２質量％、４０質量％、３８質量％、３５質量％、３３質量％、３０質量％である。
【０３２７】
さらに、一般式（Ｌ−１−２）で表される化合物は、式（Ｌ−１−２．１）〜（Ｌ−１−２．４）で表される化合物から選ばれることが好ましく、式（Ｌ−１−２．２）〜（Ｌ−１−２．４）で表される化合物から選ばれることがより好ましい。
【０３２８】
特に、式（Ｌ−１−２．２）で表される化合物は、液晶組成物の応答速度を特に改善するため好ましい。また、応答速度よりも高いＴｎｉを求めるときは、式（Ｌ−１−２．３）または式（Ｌ−１−２．４）で表される化合物を用いることが好ましい。なお、液晶組成物中に含まれる式（Ｌ−１−２．３）で表される化合物と式（Ｌ−１−２．４）で表される化合物との合計量は、低温での溶解度を良くするためには、３０質量％以上にすることは好ましくない。
【０３２９】
【化４５】
0006787527.tif 000046
【０３３０】
液晶組成物中に含まれる式（Ｌ−１−２．２）で表される化合物の量は、次の通りであることが好ましい。すなわち、その好ましい下限値は、１０質量％、１５質量％、１８質量％、２０質量％、２３質量％、２５質量％、２７質量％、３０質量％、３３質量％、３５質量％、３８質量％、４０質量％である。一方、その好ましい上限値は、６０質量％、５５質量％、５０質量％、４５質量％、４３質量％、４０質量％、３８質量％、３５質量％、３２質量％、３０質量％、２７質量％、２５質量％、２２質量％である。
【０３３１】
液晶組成物中に含まれる式（Ｌ−１−１．３）で表される化合物と式（Ｌ−１−２．２）で表される化合物との合計量は、次の通りであることが好ましい。すなわち、その好ましい下限値は、１０質量％、１５質量％、２０質量％、２５質量％、２７質量％、３０質量％、３５質量％、４０質量％である。一方、その好ましい上限値は、６０質量％、５５質量％、５０質量％、４５質量％、４３質量％、４０質量％、３８質量％、３５質量％、３２質量％、３０質量％、２７質量％、２５質量％、２２質量％である。
【０３３２】
一般式（Ｌ−１）で表される化合物は、一般式（Ｌ−１−３）で表される化合物から選ばれることが好ましい。
【０３３３】
【化４６】
0006787527.tif 000047
【０３３４】
式中、ＲＬ１３およびＲＬ１４は、それぞれ独立して、炭素原子数１〜８のアルキル基または炭素原子数１〜８のアルコキシ基を表す。
【０３３５】
ＲＬ１３およびＲＬ１４は、それぞれ独立して、直鎖状の炭素原子数１〜５のアルキル基、直鎖状の炭素原子数１〜４のアルコキシ基または直鎖状の炭素原子数２〜５のアルケニル基であることが好ましい。
【０３３６】
液晶組成物中に含まれる式（Ｌ−１−３）で表される化合物の量は、次の通りであることが好ましい。すなわち、その下限値は、１質量％、５質量％、１０質量％、１３質量％、１５質量％、１７質量％、２０質量％、２３質量％、２５質量％、３０質量％である。一方、その好ましい上限値は、６０質量％、５５質量％、５０質量％、４５質量％、４０質量％、３７質量％、３５質量％、３３質量％、３０質量％、２７質量％、２５質量％、２３質量％、２０質量％、１７質量％、１５質量％、１３質量％、１０質量％である。
【０３３７】
さらに、一般式（Ｌ−１−３）で表される化合物は、式（Ｌ−１−３．１）〜（Ｌ−１−３．１３）で表される化合物から選ばれることが好ましく、式（Ｌ−１−３．１）、式（Ｌ−１−３．３）および式（Ｌ−１−３．４）で表される化合物から選ばれることがより好ましい。
【０３３８】
特に、式（Ｌ−１−３．１）で表される化合物は、液晶組成物の応答速度を特に改善するため好ましい。また、応答速度よりも高いＴｎｉを求めるときは、式（Ｌ−１−３．３）、式（Ｌ−１−３．４）、式（Ｌ−１−３．１１）または式（Ｌ−１−３．１２）で表される化合物を用いることが好ましい。なお、液晶組成物中に含まれる式（Ｌ−１−３．３）で表される化合物と、式（Ｌ−１−３．４）で表される化合物と、式（Ｌ−１−３．１１）で表される化合物と式（Ｌ−１−３．１３）で表される化合物との合計量は、低温での溶解度を良くするためには、２０質量％以上にすることは好ましくない。
【０３３９】
【化４７】
0006787527.tif 000048
【０３４０】
液晶組成物中に含まれる式（Ｌ−１−３．１）で表される化合物の量は、次の通りであることが好ましい。すなわち、その好ましい下限値は、１質量％、２質量％、３質量％、５質量％、７質量％、１０質量％、１３質量％、１５質量％、１８質量％、２０質量％である。一方、その好ましい上限値は、２０質量％、１７質量％、１５質量％、１３質量％、１０質量％、８質量％、７質量％、６質量％である。
【０３４１】
一般式（Ｌ−１）で表される化合物は、一般式（Ｌ−１−４）および／または（Ｌ−１−５）で表される化合物から選ばれることが好ましい。
【０３４２】
【化４８】
0006787527.tif 000049
【０３４３】
式中、ＲＬ１５およびＲＬ１６は、それぞれ独立して、炭素原子数１〜８のアルキル基または炭素原子数１〜８のアルコキシ基を表す。
【０３４４】
ＲＬ１５およびＲＬ１６は、それぞれ独立して、直鎖状の炭素原子数１〜５のアルキル基、直鎖状の炭素原子数１〜４のアルコキシ基または直鎖状の炭素原子数２〜５のアルケニル基であることが好ましい。
【０３４５】
液晶組成物中に含まれる式（Ｌ−１−４）で表される化合物の量は、次の通りであることが好ましい。すなわち、その好ましい下限値は、１質量％、５質量％、１０質量％、１３質量％、１５質量％、１７質量％、２０質量％である。一方、その好ましい上限値は、２５質量％、２３質量％、２０質量％、１７質量％、１５質量％、１３質量％、１０質量％である。
【０３４６】
液晶組成物中に含まれる式（Ｌ−１−５）で表される化合物の量は、次の通りであることが好ましい。すなわち、その好ましい下限値は、１質量％、５質量％、１０質量％、１３質量％、１５質量％、１７質量％、２０質量％である。一方、その好ましい上限値は、２５質量％、２３質量％、２０質量％、１７質量％、１５質量％、１３質量％、１０質量％である。
【０３４７】
さらに、一般式（Ｌ−１−４）および（Ｌ−１−５）で表される化合物は、式（Ｌ−１−４．１）〜（Ｌ−１−５．３）で表される化合物から選ばれることが好ましく、式（Ｌ−１−４．２）および式（Ｌ−１−５．２）で表される化合物から選ばれることがより好ましい。
【０３４８】
【化４９】
0006787527.tif 000050
【０３４９】
液晶組成物中に含まれる式（Ｌ−１−４．２）で表される化合物の量は、次の通りであることが好ましい。すなわち、その好ましい下限値は、１質量％、２質量％、３質量％、５質量％、７質量％、１０質量％、１３質量％、１５質量％、１８質量％、２０質量％である。一方、その好ましい上限値は、２０質量％、１７質量％、１５質量％、１３質量％、１０質量％、８質量％、７質量％、６質量％である。
【０３５０】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）および式（Ｌ−１−３．１２）で表される化合物から選ばれる２種以上を併用すること、あるいは式（Ｌ−１−１．３）、式（Ｌ−１−２．２）、式（Ｌ−１−３．１）、式（Ｌ−１−３．３）、式（Ｌ−１−３．４）および式（Ｌ−１−４．２）で表される化合物から選ばれる２種以上を併用することも好ましい。
【０３５１】
液晶組成物中に含まれるこれらの化合物の合計量は、次の通りであることが好ましい。すなわち、その好ましい下限値は、１質量％、２質量％、３質量％、５質量％、７質量％、１０質量％、１３質量％、１５質量％、１８質量％、２０質量％、２３質量％、２５質量％、２７質量％、３０質量％、３３質量％、３５質量％である。一方、その好ましい上限値は、８０質量％、７０質量％、６０質量％、５０質量％、４５質量％、４０質量％、３７質量％、３５質量％、３３質量％、３０質量％、２８質量％、２５質量％、２３質量％、２０質量％である。
【０３５２】
液晶組成物の信頼性を重視する場合には、式（Ｌ−１−３．１）、式（Ｌ−１−３．３）および式（Ｌ−１−３．４）で表される化合物から選ばれる２種以上を併用することが好ましく、液晶組成物の応答速度を重視する場合には、式（Ｌ−１−１．３）および式（Ｌ−１−２．２）で表される化合物から選ばれる２種以上を併用することが好ましい。
【０３５３】
一般式（Ｌ−１）で表される化合物は、一般式（Ｌ−１−６）で表される化合物から選ばれることが好ましい。
【０３５４】
【化５０】
0006787527.tif 000051
【０３５５】
式中、ＲＬ１７およびＲＬ１８は、それぞれ独立して、メチル基または水素原子を表す。
【０３５６】
液晶組成物中に含まれる一般式（Ｌ−１−６）で表される化合物の量は、次の通りであることが好ましい。すなわち、その好ましい下限値は、１質量％、５質量％、１０質量％、１５質量％、１７質量％、２０質量％、２３質量％、２５質量％、２７質量％、３０質量％、３５質量％である。一方、その好ましい上限値は、６０質量％、５５質量％、５０質量％、４５質量％、４２質量％、４０質量％、３８質量％、３５質量％、３３質量％、３０質量％である。
【０３５７】
さらに、一般式（Ｌ−１−６）で表される化合物は、式（Ｌ−１−６．１）〜（Ｌ−１−６．３）で表される化合物から選ばれることが好ましい。
【０３５８】
【化５１】
0006787527.tif 000052
【０３５９】
一般式（Ｌ−２）で表される化合物は、下記の化合物である。
【０３６０】
【化５２】
0006787527.tif 000053
【０３６１】
式中、ＲＬ２１およびＲＬ２２は、それぞれ独立して、一般式（Ｌ）におけるＲＬ１およびＲＬ２と同じ意味を表す。
【０３６２】
ＲＬ２１は、炭素原子数１〜５のアルキル基または炭素原子数２〜５のアルケニル基であることが好ましい。
【０３６３】
ＲＬ２２は、炭素原子数１〜５のアルキル基、炭素原子数４〜５のアルケニル基または炭素原子数１〜４のアルコキシ基であることが好ましい。
【０３６４】
一般式（Ｌ−２）で表される化合物は、１種類を単独で使用することも、２種類以上を併用することもできる。
【０３６５】
併用可能な化合物の種類は、特に制限されないが、低温での溶解性、転移温度、電気的な信頼性、複屈折率などの求められる性能に応じて、適宜選択される。
【０３６６】
使用する化合物の種類は、例えば本発明の一つの実施形態では、１種類であり、２種類であり、３種類であり、４種類であり、５種類以上である。
【０３６７】
液晶組成物中に含まれる一般式（Ｌ−２）で表される化合物の量は、低温での溶解性を重視する場合には高めに設定すると効果が高く、反対に、応答速度を重視する場合には低めに設定すると効果が高い。さらに、滴下痕や焼き付き特性を改良する場合には、その量の範囲を中間に設定することが好ましい。
【０３６８】
その好ましい下限値は、１質量％、２質量％、３質量％、５質量％、７質量％、１０質量％である。一方、その好ましい上限値は、２０質量％、１５質量％、１３質量％、１０％質量％、８質量％、７質量％、６質量％、５質量％、３質量％である。
【０３６９】
さらに、一般式（Ｌ−２）で表される化合物は、式（Ｌ−２．１）〜（Ｌ−２．６）で表される化合物から選ばれることが好ましく、式（Ｌ−２．１）、式（Ｌ−２．３）、式（Ｌ−２．４）および式（Ｌ−２．６）で表される化合物から選ばれることがより好ましい。
【０３７０】
【化５３】
0006787527.tif 000054
【０３７１】
一般式（Ｌ−３）で表される化合物は、下記の化合物である。
【０３７２】
【化５４】
0006787527.tif 000055
【０３７３】
式中、ＲＬ３１およびＲＬ３２は、それぞれ独立して、一般式（Ｌ）におけるＲＬ１およびＲＬ２と同じ意味を表す。
【０３７４】
ＲＬ３１およびＲＬ３２は、それぞれ独立して、炭素原子数１〜５のアルキル基、炭素原子数４〜５のアルケニル基または炭素原子数１〜４のアルコキシ基であることが好ましい。
【０３７５】
一般式（Ｌ−３）で表される化合物は、１種類を単独で使用することも、２種類以上を併用することもできる。
【０３７６】
併用可能な化合物の種類は、特に制限されないが、低温での溶解性、転移温度、電気的な信頼性、複屈折率などの求められる性能に応じて、適宜選択される。
【０３７７】
使用する化合物の種類は、例えば本発明の一つの実施形態では、１種類であり、２種類であり、３種類であり、４種類であり、５種類以上である。
【０３７８】
液晶組成物中に含まれる一般式（Ｌ−３）で表される化合物の量は、次の通りであることが好ましい。すなわち、その好ましい下限値は、１質量％、２質量％、３質量％、５質量％、７質量％、１０質量％である。一方、その好ましい上限値は、２０質量％、１５質量％、１３質量％、１０質量％、８質量％、７質量％、６質量％、５質量％、３質量％である。
【０３７９】
液晶組成物中に含まれる一般式（Ｌ−３）で表される化合物の量は、高い複屈折率を得る場合には高めに設定すると効果が高く、反対に、高いＴｎｉを重視する場合には低めに設定すると効果が高い。さらに、滴下痕や焼き付き特性を改良する場合は、その量の範囲を中間に設定することが好ましい。
【０３８０】
さらに、一般式（Ｌ−３）で表される化合物は、式（Ｌ−３．１）〜（Ｌ−３．７）で表される化合物から選ばれることが好ましく、式（Ｌ−３．２）〜（Ｌ−３．５）で表される化合物から選ばれることがより好ましい。
【０３８１】
【化５５】
0006787527.tif 000056
【０３８２】
一般式（Ｌ−４）で表される化合物は、下記の化合物である。
【０３８３】
【化５６】
0006787527.tif 000057
【０３８４】
式中、ＲＬ４１およびＲＬ４２は、それぞれ独立して、一般式（Ｌ）におけるＲＬ１およびＲＬ２と同じ意味を表す。
【０３８５】
ＲＬ４１は、炭素原子数１〜５のアルキル基または炭素原子数２〜５のアルケニル基であることが好ましい。
【０３８６】
ＲＬ４２は、炭素原子数１〜５のアルキル基、炭素原子数４〜５のアルケニル基または炭素原子数１〜４のアルコキシ基であることが好ましい。
【０３８７】
一般式（Ｌ−４）で表される化合物は、１種類を単独で使用することも、２種類以上を併用することもできる。
【０３８８】
併用可能な化合物の種類は、特に制限されないが、低温での溶解性、転移温度、電気的な信頼性、複屈折率などの求められる性能に応じて、適宜選択される。
【０３８９】
使用する化合物の種類は、例えば本発明の一つの実施形態では、１種類であり、２種類であり、３種類であり、４種類であり、５種類以上である。
【０３９０】
液晶組成物中に含まれる一般式（Ｌ−４）で表される化合物の量は、低温での溶解性、転移温度、電気的な信頼性、複屈折率、プロセス適合性、滴下痕、焼き付き、誘電率異方性などの求められる性能に応じて、適宜調整される。
【０３９１】
その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。
【０３９２】
さらに、一般式（Ｌ−４）で表される化合物は、式（Ｌ−４．１）〜（Ｌ−４．３）で表される化合物から選ばれることが好ましい。
【０３９３】
【化５７】
0006787527.tif 000058
【０３９４】
液晶組成物は、低温での溶解性、転移温度、電気的な信頼性、複屈折率などの求められる性能に応じて、式（Ｌ−４．１）で表される化合物を含有してもよいし、式（Ｌ−４．２）で表される化合物を含有してもよいし、式（Ｌ−４．１）で表される化合物と式（Ｌ−４．２）で表される化合物との双方を含有してもよいし、式（Ｌ−４．１）〜（Ｌ−４．３）で表される化合物の全てを含有してもよい。
【０３９５】
液晶組成物中に含まれる式（Ｌ−４．１）または式（Ｌ−４．２）で表される化合物の量は、次の通りであることが好ましい。すなわち、その好ましい下限値は、３質量％、５質量％、７質量％、９質量％、１１質量％、１２質量％、１３質量％、１８質量％、２１質量％である。一方、その好ましい上限値は、４５質量％、４０質量％、３５質量％、３０質量％、２５質量％、２３質量％、２０質量％、１８質量％、１５質量％、１３質量％、１０質量％、８質量％である。
【０３９６】
液晶組成物が式（Ｌ−４．１）で表される化合物と式（Ｌ−４．２）で表される化合物との双方を含有する場合には、それらの液晶組成物中に含まれる合計量は、次の通りであることが好ましい。すなわち、その好ましい下限値は、１５質量％、１９質量％、２４質量％、３０質量％である。一方、その好ましい上限値は、４５質量％、４０質量％、３５質量％、３０質量％、２５質量％、２３質量％、２０質量％、１８質量％、１５質量％、１３質量％である。
【０３９７】
また、一般式（Ｌ−４）で表される化合物は、式（Ｌ−４．４）〜（Ｌ−４．６）で表される化合物から選ばれることが好ましく、式（Ｌ−４．４）で表される化合物であることがより好ましい。
【０３９８】
【化５８】
0006787527.tif 000059
【０３９９】
液晶組成物は、低温での溶解性、転移温度、電気的な信頼性、複屈折率などの求められる性能に応じて、式（Ｌ−４．４）で表される化合物を含有してもよく、式（Ｌ−４．５）で表される化合物を含有してもよく、式（Ｌ−４．４）で表される化合物と式（Ｌ−４．５）で表される化合物との双方を含有していてもよい。
【０４００】
液晶組成物中の式（Ｌ−４．４）または式（Ｌ−４．５）で表される化合物の量は、次の通りであることが好ましい。すなわち、その好ましい下限値は、３質量％、５質量％、７質量％、９質量％、１１質量％、１２質量％、１３質量％、１８質量％、２１質量％である。一方、その好ましい上限値は、４５質量％、４０質量％、３５質量％、３０質量％、２５質量％、２３質量％、２０質量％、１８質量％、１５質量％、１３質量％、１０質量％、８質量％である。
【０４０１】
液晶組成物が式（Ｌ−４．４）で表される化合物と式（Ｌ−４．５）で表される化合物との双方を含有する場合には、これらの液晶組成物中に含まれる合計量は、次の通りであることが好ましい。すなわち、その好ましい下限値は、１５質量％、１９質量％、２４質量％、３０質量％である。一方、その好ましい上限値は、４５質量％、４０質量％、３５質量％、３０質量％、２５質量％、２３質量％、２０質量％、１８質量％、１５質量％、１３質量％である。
【０４０２】
また、一般式（Ｌ−４）で表される化合物は、式（Ｌ−４．７）〜（Ｌ−４．１０）で表される化合物から選ばれることが好ましく、特に、式（Ｌ−４．９）で表される化合物であることが好ましい。
【０４０３】
【化５９】
0006787527.tif 000060
【０４０４】
一般式（Ｌ−５）で表される化合物は、下記の化合物である。
【０４０５】
【化６０】
0006787527.tif 000061
【０４０６】
式中、ＲＬ５１およびＲＬ５２は、それぞれ独立して、一般式（Ｌ）におけるＲＬ１およびＲＬ２と同じ意味を表す。
【０４０７】
ＲＬ５１は、炭素原子数１〜５のアルキル基または炭素原子数２〜５のアルケニル基であることが好ましい。
【０４０８】
ＲＬ５２は、炭素原子数１〜５のアルキル基、炭素原子数４〜５のアルケニル基または炭素原子数１〜４のアルコキシ基であることが好ましい。
【０４０９】
一般式（Ｌ−５）で表される化合物は、１種類を単独で使用することも、２種類以上を併用することもできる。
【０４１０】
併用可能な化合物の種類は、特に制限されないが、低温での溶解性、転移温度、電気的な信頼性、複屈折率などの求められる性能に応じて、適宜選択される。
【０４１１】
使用する化合物の種類は、例えば本発明の一つの実施形態では、１種類であり、２種類であり、３種類であり、４種類であり、５種類以上である。
【０４１２】
液晶組成物中に含まれる一般式（Ｌ−５）で表される化合物の量は、低温での溶解性、転移温度、電気的な信頼性、複屈折率、プロセス適合性、滴下痕、焼き付き、誘電率異方性などの求められる性能に応じて、適宜調整される。
【０４１３】
その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。
【０４１４】
さらに、一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０４１５】
各化合物の液晶組成物中に含まれる量は、次の通りであることが好ましい。すなわち、その好ましい下限値は、１質量％、２質量％、３質量％、５質量％、７質量％である。一方、その好ましい上限値は、２０質量％、１５質量％、１３質量％、１０質量％、９質量％である。
【０４１６】
【化６１】
0006787527.tif 000062
【０４１７】
また、一般式（Ｌ−５）で表される化合物は、式（Ｌ−５．３）または式（Ｌ−５．４）で表される化合物であることが好ましい。
【０４１８】
各化合物の液晶組成物中に含まれる量は、次の通りであることが好ましい。すなわち、その好ましい下限値は、１質量％、２質量％、３質量％、５質量％、７質量％である。一方、その好ましい上限値は、２０質量％、１５質量％、１３質量％、１０質量％、９質量％である。
【０４１９】
【化６２】
0006787527.tif 000063
【０４２０】
また、一般式（Ｌ−５）で表される化合物は、式（Ｌ−５．５）〜（Ｌ−５．７）で表される化合物から選ばれることが好ましく、特に、式（Ｌ−５．７）で表される化合物であることが好ましい。
【０４２１】
各化合物の液晶組成物中に含まれる量は、次の通りであることが好ましい。すなわち、その好ましい下限値は、１％質量％、２質量％、３質量％、５質量％、７質量％である。一方、その好ましい上限値は、２０質量％、１５質量％、１３質量％、１０質量％、９質量％である。
【０４２２】
【化６３】
0006787527.tif 000064
【０４２３】
一般式（Ｌ−６）で表される化合物は、下記の化合物である。
【０４２４】
【化６４】
0006787527.tif 000065
【０４２５】
式中、ＲＬ６１およびＲＬ６２は、それぞれ独立して、一般式（Ｌ）におけるＲＬ１およびＲＬ２と同じ意味を表す。
【０４２６】
ＸＬ６１およびＸＬ６２は、それぞれ独立して、水素原子またはフッ素原子を表す。
【０４２７】
ＲＬ６１およびＲＬ６２は、それぞれ独立して、炭素原子数１〜５のアルキル基または炭素原子数２〜５のアルケニル基であることが好ましい。
【０４２８】
ＸＬ６１およびＸＬ６２のうちの一方がフッ素原子であり、他方が水素原子であることが好ましい。
【０４２９】
一般式（Ｌ−６）で表される化合物は、１種類を単独で使用することも、２種類以上を併用することもできる。
【０４３０】
併用可能な化合物の種類は、特に制限されないが、低温での溶解性、転移温度、電気的な信頼性、複屈折率などの求められる性能に応じて、適宜選択される。
【０４３１】
使用する化合物の種類は、例えば本発明の一つの実施形態では、１種類であり、２種類であり、３種類であり、４種類であり、５種類以上である。
【０４３２】
液晶組成物中に含まれる一般式（Ｌ−６）で表される化合物の量は、次の通りであることが好ましい。すなわち、その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。なお、一般式（Ｌ−６）で表される化合物の量は、Δｎを大きくすることに重点を置く場合には多くした方が好ましく、低温での析出に重点を置く場合には少ない方が好ましい。
【０４３３】
さらに、一般式（Ｌ−６）で表される化合物は、式（Ｌ−６．１）〜（Ｌ−６．９）で表される化合物から選ばれることが好ましい。
【０４３４】
【化６５】
0006787527.tif 000066
【０４３５】
併用可能な化合物の種類は、特に制限されないが、式（Ｌ−６．１）〜（Ｌ−６．９）で表される化合物の中から１〜３種類選択することが好ましく、１〜４種類選択することがより好ましい。
【０４３６】
また、併用する化合物の分子量分布が広いことも溶解性に有効であるため、例えば、式（Ｌ−６．１）および式（Ｌ−６．２）で表される化合物の中から１種類と、式（Ｌ−６．４）および式（Ｌ−６．５）で表される化合物の中から１種類と、式（Ｌ−６．６）および式（Ｌ−６．７）で表される化合物の中から１種類と、式（Ｌ−６．８）および式（Ｌ−６．９）で表される化合物の中から１種類とを選択し、これらを適宜組み合わせることが好ましい。
【０４３７】
中でも、式（Ｌ−６．１）、式（Ｌ−６．３）、式（Ｌ−６．４）、式（Ｌ−６．６）および式（Ｌ−６．９）で表される化合物を含むことが好ましい。
【０４３８】
また、一般式（Ｌ−６）で表される化合物は、式（Ｌ−６．１０）〜（Ｌ−６．１７）で表される化合物から選ばれることが好ましく、式（Ｌ−６．１１）で表される化合物であることがより好ましい。
【０４３９】
【化６６】
0006787527.tif 000067
【０４４０】
各化合物の液晶組成物中に含まれる量は、次の通りであることが好ましい。すなわち、その好ましい下限値は、１質量％、２質量％、３質量％、５質量％、７質量％である。一方、その好ましい含有量の上限値は、２０質量％、１５質量％、１３質量％、１０質量％、９質量％である。
【０４４１】
一般式（Ｌ−７）で表される化合物は、下記の化合物である。
【０４４２】
【化６７】
0006787527.tif 000068
【０４４３】
式中、ＲＬ７１およびＲＬ７２は、それぞれ独立して、一般式（Ｌ）におけるＲＬ１およびＲＬ２と同じ意味を表す。
【０４４４】
ＡＬ７１およびＡＬ７２は、それぞれ独立して、一般式（Ｌ）におけるＡＬ２およびＡＬ３と同じ意味を表すが、ＡＬ７１およびＡＬ７２中に存在する水素原子は、それぞれ独立して、フッ素原子で置換されもよい。
【０４４５】
ＺＬ７１は、一般式（Ｌ）におけるＺＬ２と同じ意味を表す。
【０４４６】
ＸＬ７１およびＸＬ７２は、それぞれ独立して、フッ素原子または水素原子を表す。
【０４４７】
式中、ＲＬ７１およびＲＬ７２は、それぞれ独立して、炭素原子数１〜５のアルキル基、炭素原子数２〜５のアルケニル基または炭素原子数１〜４のアルコキシ基であることが好ましい。
【０４４８】
ＡＬ７１およびＡＬ７２は、それぞれ独立して、１，４−シクロヘキシレン基または１，４−フェニレン基であることが好ましい。なお、ＡＬ７１およびＡＬ７中に存在する水素原子は、それぞれ独立して、フッ素原子で置換されてもよい。
【０４４９】
ＺＬ７１は、単結合またはＣＯＯ−であることが好ましく、単結合であることがより好ましい。
【０４５０】
ＸＬ７１およびＸＬ７２は、水素原子であることが好ましい。
【０４５１】
併用可能な化合物の種類は、特に制限されないが、低温での溶解性、転移温度、電気的な信頼性、複屈折率などの求められる性能に応じて、適宜選択される。
【０４５２】
使用する化合物の種類は、例えば本発明の一つの実施形態では、１種類であり、２種類であり、３種類であり、４種類である。
【０４５３】
液晶組成物中に含まれる一般式（Ｌ−７）で表される化合物の量は、低温での溶解性、転移温度、電気的な信頼性、複屈折率、プロセス適合性、滴下痕、焼き付き、誘電率異方性などの求められる性能に応じて、適宜調整される。
【０４５４】
その好ましい下限値は、１質量％、２質量％、３質量％、５質量％、７質量％、１０質量％、１４質量％、１６質量％、２０質量％である。一方、その好ましい上限値は、３０質量％、２５質量％、２３質量％、２０質量％、１８質量％、１５質量％、１０質量％、５質量％である。
【０４５５】
なお、一般式（Ｌ−７）で表される化合物の量は、Ｔｎｉの高い液晶組成物が求められる場合には多めにすることが好ましく、低粘度の液晶組成物が求められる場合には少なめにすることが好ましい。
【０４５６】
さらに、一般式（Ｌ−７）で表される化合物は、式（Ｌ−７．１）〜（Ｌ−７．４）で表される化合物から選ばれることが好ましく、式（Ｌ−７．２）で表される化合物であることがより好ましい。
【０４５７】
【化６８】
0006787527.tif 000069
【０４５８】
また、一般式（Ｌ−７）で表される化合物は、式（Ｌ−７．１１）〜（Ｌ−７．１３）で表される化合物から選ばれることが好ましく、式（Ｌ−７．１１）で表される化合物であることが好ましい。
【０４５９】
【化６９】
0006787527.tif 000070
【０４６０】
また、一般式（Ｌ−７）で表される化合物は、式（Ｌ−７．２１）〜（Ｌ−７．２３）で表される化合物から選ばれることが好ましく、式（Ｌ−７．２１）で表される化合物であることがより好ましい。
【０４６１】
【化７０】
0006787527.tif 000071
【０４６２】
また、一般式（Ｌ−７）で表される化合物は、式（Ｌ−７．３１）〜（Ｌ−７．３４）で表される化合物から選ばれることが好ましく、式（Ｌ−７．３１）および／または式（Ｌ−７．３２）で表される化合物であることがより好ましい。
【０４６３】
【化７１】
0006787527.tif 000072
【０４６４】
また、一般式（Ｌ−７）で表される化合物は、式（Ｌ−７．４１）〜（Ｌ−７．４４）で表される化合物から選ばれることが好ましく、式（Ｌ−７．４１）および／または式（Ｌ−７．４２）で表される化合物であることがより好ましい。
【０４６５】
【化７２】
0006787527.tif 000073
【０４６６】
また、一般式（Ｌ−７）で表される化合物は、式（Ｌ−７．５１）〜（Ｌ−７．５３）で表される化合物から選ばれることが好ましい。
【０４６７】
【化７３】
0006787527.tif 000074
【０４６８】
以上のような液晶組成物は、分子内に過酸（−ＣＯ−ＯＯ−）構造等の酸素原子同士が結合した構造を有する化合物を含有しないことが好ましい。
【０４６９】
なお、液晶組成物の信頼性および長期安定性を重視する場合には、カルボニル基を有する化合物の液晶組成物中に含まれる量を、５質量％以下とすることが好ましく、３質量％以下とすることがより好ましく、１質量％以下とすることがさらに好ましく、実質的に０（ゼロ）質量％とすることが最も好ましい。
【０４７０】
ＵＶ照射による安定性を重視する場合には、塩素原子が置換している化合物の液晶組成物中の量を、１５質量％以下とすることが好ましく、１０質量％以下とすることがより好ましく、８質量％以下とすることがさらに好ましく、５質量％以下とすることがさらに好ましく、３質量％以下とすることが特に好ましく、実質的に０（ゼロ）質量％とすることが最も好ましい。
【０４７１】
また、分子内の環構造がすべて６員環である化合物の液晶組成物中に含まれる量を多くすることが好ましく、具体的には８０質量％以上とすることが好ましく、９０質量％以上とすることがより好ましく、９５質量％以上とすることがさらに好ましく、実質的に１００質量％とすることが最も好ましい。
【０４７２】
液晶組成物の酸化による劣化を防止または抑制するためには、環構造としてシクロヘキセン環を有する化合物の液晶組成物中に含まれる量を少なくすることが好ましく、具体的には１０質量％以下とすることが好ましく、８質量％以下とすることがより好ましく、５質量％以下とすることがさらに好ましく、３質量％以下とすることが特に好ましく、実質的に０（ゼロ）質量％とすることが最も好ましい。
【０４７３】
さらに、液晶組成物の酸化による劣化を防止または抑制するためには、連結基として−ＣＨ＝ＣＨ−を有する化合物の液晶組成物中に含まれる量を少なくすることが好ましく、具体的には１０質量％以下とすることが好ましく、５質量％以下とすることがより好ましく、実質的に０（ゼロ）質量％とすることがさらに好ましい。
【０４７４】
液晶組成物の粘度（η）を改善し、かつネマチック相−等方性液体相転移温度（Ｔｎｉ）を改善することを重視する場合には、水素原子がハロゲン原子で置換されてもよい２−メチルベンゼン−１，４−ジイル基を分子内に有する化合物の液晶組成物中に含まれる量を少なくすることが好ましく、具体的には１０質量％以下とすることが好ましく、５質量％以下とすることがより好ましく、実質的に０（ゼロ）質量％とすることがさらに好ましい。
【０４７５】
液晶組成物中に含まれる化合物（液晶分子等）が、側鎖としてアルケニル基が結合したシクロヘキシレン基を有する場合には、アルケニル基の炭素原子数は、２〜５であることが好ましい。また、液晶組成物中に含まれる化合物が、側鎖としてアルケニル基が結合したフェニレン基を有する場合には、アルケニル基の炭素原子数は、４〜５であることが好ましく、アルケニル基が有する不飽和結合とフェニレン基とは直接結合していないことが好ましい。
【０４７６】
また、液晶組成物の安定性を重視する場合には、側鎖としてアルケニル基を有し、かつ２，３−ジフルオロベンゼン−１，４−ジイル基を有する化合物の液晶組成物中に含まれる量を少なくすることが好ましく、具体的には１０質量％以下とすることが好ましく、５質量％以下とすることがより好ましく、実質的に０（ゼロ）質量％とすることがさらに好ましい。
【０４７７】
液晶組成物の平均弾性定数（ＫＡＶＧ）は、好ましくは１０〜２５である。ただし、その好ましい下限値は、１０、１０．５、１１、１１．５、１２、１２．３、１２．５、１２．８、１３、１３．３、１３．５、１３．８、１４、１４．３、１４．５、１４．８、１５、１５．３、１５．５、１５．８、１６、１６．３、１６．５、１６．８、１７、１７．３、１７．５、１７．８、１８である。一方、その好ましい上限値は、２５、２４．５、２４、２３．５、２３、２２．８、２２．５、２２．３、２２、２１．８、２１．５、２１．３、２１、２０．８、２０．５、２０．３、２０、１９．８、１９．５、１９．３、１９、１８．８、１８．５、１８．３、１８、１７．８、１７．５、１７．３、１７である。
【０４７８】
消費電力削減を重視する場合には、バックライトの光量を抑えることが有効であるので、液晶表示素子１の光の透過率を向上させることが好ましい。そのため、ＫＡＶＧの値を低めに設定することが好ましい。応答速度の改善を重視する場合には、ＫＡＶＧの値を高めに設定することが好ましい。
【０４７９】
液晶組成物の２５℃における屈折率異方性（Δｎ）（以下、単に「屈折率異方性」とも言う。）の値は、０．０８〜０．１３程度であることが好ましく、０．０９〜０．１２程度であることがより好ましい。
【０４８０】
液晶組成物の２５℃における回転粘度（γ１）（以下、単に「回転粘度」とも言う。）は、１６５ｍＰａ・ｓ未満が好ましく、８０〜１４５ｍＰａ・ｓ程度がより好ましく、９０〜１３０ｍＰａ・ｓ程度がさらに好ましい。かかる回転粘度を有する液晶組成物を用いることにより、液晶層４（液晶表示素子１）の応答速度が低下することを防止することができる。
【０４８１】
また、液晶組成物では、回転粘度と屈折率異方性の値との関数であるＺが特定の値を示すことが好ましい。
【０４８２】
【数１】
0006787527.tif 000075
【０４８３】
式中、γ１は、回転粘度を表し、Δｎは、屈折率異方性を表す。
【０４８４】
Ｚは、１３，０００ｍＰａ・ｓ以下であることが好ましく、１２，０００ｍＰａ・ｓ以下であることがより好ましく、１１，０００ｍＰａ・ｓ以下であることがさらに好ましい。
【０４８５】
液晶組成物のネマチック相−等方性液体相転移温度（Ｔｎｉ）は、６０℃以上であることが好ましく、７５℃以上であることがより好ましく、８０℃以上であることがさらに好ましい。かかるＴｎｉを有する液晶組成物を用いることにより、実使用される温度範囲で安定した駆動が可能な液晶層４（液晶表示素子１）を得ることができる。
【０４８６】
液晶組成物の比抵抗は、１０１２Ω・ｍ以上であることが好ましく、１０１３Ω・ｍ以上であることがより好ましく、１０１４Ω・ｍ以上であることがさらに好ましい。
【０４８７】
液晶組成物の２５℃における誘電率異方性（Δε）の絶対値は、２．５〜５程度であることが好ましく、２．６〜４．５程度であることがより好ましく、２．７〜４程度であることがさらに好ましく、２．８〜３．５程度であることがさらに好ましい。かかる誘電率異方性を有する液晶組成物を用いることにより、液晶層４（液晶表示素子１）をより低電圧で駆動することができるようになる。
【０４８８】
なお、以上説明した液晶組成物は、上記の液晶分子以外に、用途に応じて、通常のネマチック液晶、スメクチック液晶、コレステリック液晶、酸化防止剤、紫外線吸収剤等のような他の化合物（分子）を含有してもよい。
【０４８９】
ただし、液晶組成物の化学的な安定性が求められる場合には、他の化合物は、その構造中に塩素原子を有さないことが好ましい。また、液晶組成物の紫外線等の光に対する安定性が求められる場合には、他の化合物は、その構造中にナフタレン環等に代表される共役長が長く紫外領域に吸収ピークを有する縮合環等を有さないことが好ましい。
【０４９０】
（液晶表示素子）
次に、以上のような液晶組成物から形成される液晶層を備える液晶表示素子について説明する。
【０４９１】
図１は、液晶表示素子の一実施形態に模式的に示す分解斜視図、図２は、図１におけるＩ線で囲まれた領域を拡大した平面図である。
【０４９２】
なお、図１および図２では、便宜上、各部の寸法およびそれらの比率を誇張して示し、実際とは異なる場合がある。また、以下に示す材料、寸法等は一例であって、本発明は、それらに限定されず、その要旨を変更しない範囲で適宜変更することが可能である。
【０４９３】
図１に示す液晶表示素子１は、対向するように配置されたアクティブマトリクス基板ＡＭおよびカラーフィルタ基板ＣＦと、アクティブマトリクス基板ＡＭとカラーフィルタ基板ＣＦとの間に挟持された液晶層４とを備えている。
【０４９４】
アクティブマトリクス基板ＡＭは、第１の基板２と、第１の基板２の液晶層４側の面に設けられた画素電極層５と、第１の基板２の液晶層４と反対側の面に設けられた第１の偏光板７とを有している。
【０４９５】
一方、カラーフィルタ基板ＣＦは、第２の基板３と、第２の基板３の液晶層４側に設けられた共通電極層６と、第２の基板３の液晶層４と反対側の面に設けられた第２の偏光板８と、第２の基板３と共通電極層６との間に設けられたカラーフィルタ９とを有している。
【０４９６】
すなわち、本実施形態に係る液晶表示素子１は、第１の偏光板７と、第１の基板２と、画素電極層５と、液晶層４と、共通電極層６と、カラーフィルタ９と、第２の基板３と、第２の偏光板８と、がこの順で積層された構成を有している。
【０４９７】
第１の基板２および第２の基板３は、それぞれ、例えばガラス材料、またはプラスチック材料のような柔軟性（可撓性）を有する材料で形成されている。
【０４９８】
第１の基板２および第２の基板３は、双方が透光性を有していても、一方のみが透光性を有していてもよい。後者の場合は、他方の基板は、例えば金属材料、シリコン材料のような不透明な材料で構成することができる。
【０４９９】
画素電極層５は、図２に示すように、走査信号を供給するための複数のゲートバスライン１１と、表示信号を供給するための複数のデータバスライン１２と、複数の画素電極１３とを有している。なお、図２には、一対のゲートバスライン１１、１１および一対のデータバスライン１２、１２が示されている。
【０５００】
複数のゲートバスライン１１と複数のデータバスライン１２とは、互いに交差してマトリクス状に配置され、これらで囲まれた領域により、液晶表示素子１の単位画素が形成されている。各単位画素内には、１つの画素電極１３が形成されている。
【０５０１】
画素電極１３は、互いに直交して十字形状をなす２つの幹部と、各幹部から分岐し、外方に向かって延在する複数の枝部とを備える構造（いわゆるフィッシュボーン構造）を有している。
【０５０２】
一対のゲートバスライン１１、１１の間には、ゲートバスライン１１とほぼ平行にＣｓ電極１４が設けられている。また、ゲートバスライン１１とデータバスライン１２とが互いに交差する交差部近傍には、ソース電極１５およびドレイン電極１６を含む薄膜トランジスタが設けられている。ドレイン電極１６には、コンタクトホール１７が設けられている。
【０５０３】
ゲートバスライン１１およびデータバスライン１２は、それぞれ、例えばＡｌ、Ｃｕ、Ａｕ、Ａｇ、Ｃｒ、Ｔａ、Ｔｉ、Ｍｏ、Ｗ、Ｎｉまたはこれらを含有する合金で形成することが好ましく、Ｍｏ、Ａｌまたはこれらを含有する合金で形成することがより好ましい。
【０５０４】
画素電極１３は、例えば、光の透過率を向上させるために透明電極で構成されている。透明電極は、ＺｎＯ、ＩｎＧａＺｎＯ、ＳｉＧｅ、ＧａＡｓ、ＩＺＯ（Indium Zinc Oxide）、ＩＴＯ（Indium Tin Oxide）、ＳｎＯ、ＴｉＯ、ＡＺＴＯ（ＡｌＺｎＳｎＯ）のような化合物をスパッタリング等することにより形成される。
【０５０５】
透明電極の平均厚さは、１０〜２００ｎｍ程度であることが好ましい。また、電気的抵抗を低減するために、アモルファスのＩＴＯ膜を焼成することにより多結晶のＩＴＯ膜として透明電極を形成することもできる。
【０５０６】
一方、共通電極層６は、例えば、併設された複数のストライプ状の共通電極（透明電極）を有している。この共通電極も、画素電極１３と同様に形成することができる。
【０５０７】
カラーフィルタ９は、例えば、顔料分散法、印刷法、電着法または染色法等によって作成することができる。
【０５０８】
顔料分散法では、カラーフィルタ用の硬化性着色組成物を、第２の基板３上に所定のパターンとなるように供給した後、加熱または光照射することにより硬化させる。この操作を、赤、緑、青の３色について行うことにより、カラーフィルタ９を得ることができる。
【０５０９】
なお、カラーフィルタ９は、第１の基板２側に配置してもよい。
【０５１０】
また、液晶表示素子１は、光の漏れを防止する観点から、ブラックマトリクス（図示せず）を設けるようにしてもよい。このブラックマトリクスは、薄膜トランジスタに対応する部分に形成することが好ましい。
【０５１１】
なお、ブラックマトリクスは、第２の基板３側にカラーフィルタ９とともに配置してもよく、第１の基板２側にカラーフィルタ９とともに配置してもよく、ブラックマトリクスを第１の基板２側にカラーフィルタ９を第２の基板３側にそれぞれ個別に配置してもよい。また、ブラックマトリクスは、カラーフィルタ９の各色を重ね合わせ、透過率を低下させた部分で構成することもできる。
【０５１２】
アクティブマトリックス基板ＡＭとカラーフィルタ基板ＣＦとは、それらの周縁領域において、エポキシ系熱硬化性組成物等で構成されるシール材（封止材）によって互いに貼り合わされている。
【０５１３】
なお、アクティブマトリックス基板ＡＭとカラーフィルタ基板ＣＦとの間には、それらの離間距離を保持するスペーサを配置してもよい。スペーサとしては、例えばガラス粒子、プラスチック粒子、アルミナ粒子のような粒状スペーサ、フォトリソグラフィー法により形成された樹脂製のスペーサ柱等が挙げられる。
【０５１４】
アクティブマトリックス基板ＡＭとカラーフィルタ基板ＣＦとの平均離間距離（すなわち、液晶層４の平均厚さ）は、１〜１００μｍ程度であることが好ましい。
【０５１５】
第１の偏光板７および第２の偏光板８は、それらの透過軸の位置関係を調整することにより、視野角やコントラストが良好になるように設計することができる。具体的には、第１の偏光板７および第２の偏光板８は、それらの透過軸がノーマリブラックモードで作動するように、互いに直交するように配置することが好ましい。特に、第１の偏光板７および第２の偏光板８のうちのいずれか一方は、その透過軸が電圧無印加時の液晶分子の配向方向と平行となるように配置されることが好ましい。
【０５１６】
また、第１の偏光板７および第２の偏光板８を使用する場合は、コントラストが最大になるように液晶層４の屈折率異方性（Δｎ）と液晶層４の平均厚さとの積を調整することが好ましい。さらに、液晶表示素子１は、視野角を広げるための位相差フィルムを備えてもよい。
【０５１７】
なお、液晶表示素子１では、アクティブマトリックス基板ＡＭおよびカラーフィルタ基板ＣＦのうちの少なくとも一方の液晶層４側に、液晶層４に接触するようにして、ポリイミド配向膜等の配向膜を設けることができる。
【０５１８】
（液晶表示素子の製造方法）
次に、このような液晶表示素子１を製造する方法について説明する。
【０５１９】
本実施形態の液晶表示素子の製造方法は、基板および液晶組成物を準備する準備工程［１］と、液晶表示素子１を組み立てる組立工程［２］と、重合性モノマＡ、Ｂを重合させる重合工程［３］と、シール材を硬化させる硬化工程［４］とを有している。
【０５２０】
［１］  準備工程
まず、アクティブマトリックス基板ＡＭと、カラーフィルタ基板ＣＦと、前述したような液晶組成物とを用意する。
【０５２１】
［２］  組立工程
次に、アクティブマトリクス基板ＡＭおよびカラーフィルタ基板ＣＦの少なくとも一方の縁部に沿って、ディスペンサーを用いてシール材を閉ループ土手状に描画する。
【０５２２】
その後、所定量の液晶組成物をシール材の内側に滴下した後、減圧下に液晶組成物に接触するように、アクティブマトリクス基板ＡＭとカラーフィルタ基板ＣＦとを対向させて配置する。
【０５２３】
このような滴下注入（ＯＤＦ：Ｏｎｅ  Ｄｒｏｐ  Ｆｉｌｌ）法では、液晶表示素子１のサイズに応じて最適な注入量を滴下する必要がある。前述したような液晶組成物は、例えば、滴下時に生じる滴下装置内の急激な圧力変化や衝撃に対する影響が少なく、長時間にわたって安定的に滴下し続けることが可能である。このため、液晶表示素子１の歩留まりを高く維持することができる。
【０５２４】
特に、スマートフォンに多用される小型の液晶表示素子は、液晶組成物の最適な注入量が少ないため、そのズレ量を一定範囲内に制御すること自体が難しい。しかしながら、前述したような液晶組成物を用いることにより、小型の液晶表示素子においても安定かつ最適な注入量を正確に滴下することができる。
【０５２５】
また、ＯＤＦ法によれば、液晶組成物を基板に滴下した際の滴下痕の発生を抑えることができる。なお、滴下痕とは、黒表示した場合に液晶組成物を滴下した痕が白く浮かび上がる現象である。
【０５２６】
［３］  重合工程
次に、紫外線、電子線のような活性エネルギー線を液晶組成物に対して照射することにより、重合性モノマＡ、Ｂを重合させる。
【０５２７】
これにより、液晶層４の界面に液晶配向を制御するポリマ層が形成され、液晶表示素子１が得られる。
【０５２８】
液晶分子に対して十分なプレチルト角を付与するためには、適度な重合速度が望ましい。このため、重合の際には、活性エネルギー線を単一、併用または順番に照射することが好ましい。紫外線を使用する場合は、偏光光源を用いてもよいし、非偏光光源を用いてもよい。
【０５２９】
なお、本実施形態のように、液晶組成物に接触させるように、２つの基板を対向させた状態で重合を行う場合は、少なくとも照射面側に位置する基板は、活性エネルギー線に対して適当な透過性を有する必要がある。
【０５３０】
また、重合は次のように複数段階で行ってもよい。具体的には、まず、電場、磁場または温度等の条件を調整し、液晶分子の配向状態を変化させる。この状態で、活性エネルギー線を液晶組成物に照射して、重合性モノマＡおよび重合性モノマＢを重合させる。次に、電場または磁場を与えることなく、活性化エネルギー線を液晶組成物に照射して、残存する重合性モノマＡおよび重合性モノマＢを重合させる。
【０５３１】
特に、紫外線を使用する場合は、液晶組成物に対して交流電界を印加しつつ、紫外線を照射することが好ましい。
【０５３２】
印加する交流の周波数は、１０Ｈｚ〜１０ｋＨｚ程度であることが好ましく、６０Ｈｚ〜１０ｋＨｚ程度であることがより好ましい。
【０５３３】
印加する交流の電圧は、液晶表示素子１の所望のプレチルト角に依存して選ばれる。つまり、印加する交流の電圧を調整することにより、液晶表示素子１のプレチルト角を制御することができる。
【０５３４】
紫外線を照射する際の温度は、液晶組成物の液晶状態が保持される温度範囲内であることが好ましい。具体的な温度は、室温に近い温度、すなわち、典型的には１５〜３５℃程度であることが好ましい。
【０５３５】
紫外線を発生させるランプとしては、メタルハライドランプ、高圧水銀ランプ、超高圧水銀ランプ、蛍光管等を用いることができる。
【０５３６】
また、照射する紫外線は、液晶組成物の吸収波長域でない波長を有する紫外線であることが好ましく、必要に応じて所定の波長をカットして使用することがより好ましい。
【０５３７】
照射する紫外線の強度は、０．１ｍＷ／ｃｍ２〜１００Ｗ／ｃｍ２程度であることが好ましく、２ｍＷ／ｃｍ２〜５０Ｗ／ｃｍ２程度であることがより好ましい。なお、強度を変化させつつ、紫外線を照射するようにしてもよい。
【０５３８】
照射する紫外線のエネルギー量は、適宜調整することができるが、１０ｍＪ／ｃｍ２〜５００Ｊ／ｃｍ２程度であることが好ましく、１００ｍＪ／ｃｍ２〜２００Ｊ／ｃｍ２程度であることがより好ましい。
【０５３９】
また、紫外線を照射する時間は、その強度により適宜選択されるが、１０〜３６００秒程度であることが好ましく、１０〜６００秒程度であることがより好ましい。
【０５４０】
なお、［２］組立工程では、滴下注入（ＯＤＦ）法に代えて、真空注入法を用いるようにしてもよい。例えば、真空注入法では、まず、アクティブマトリクス基板ＡＭおよびカラーフィルタ基板ＣＦの少なくとも一方の縁部に沿って、注入口を残すようにしてシール材をスクリーン印刷する。その後、２つの基板ＡＭ、ＣＦを貼り合わせ、加熱によりシール材を熱硬化させる。次に、液晶組成物を真空下で注入口を介して、２つの基板ＡＭ、ＣＦの間のシール材で区画された空間内に注入した後、注入口を封止する。その後、［３］重合工程に移行する。
【０５４１】
このようにして得られた液晶表示素子１は、ＰＳＡ型、ＰＳＶＡ型、ＶＡ型、ＩＰＳ型、ＦＦＳ型またはＥＣＢ型の液晶表示素子であることが好ましく、ＰＳＡ型の液晶表示素子であることがより好ましい。
【０５４２】
以上、本発明の液晶組成物および液晶表示素子を図示の実施形態に基づいて説明したが、本発明はこれに限定されるものではなく、各構成は、同様の機能を有する任意の構成に置換してもよく、他の任意の構成が付加されていてもよい。
【実施例】
【０５４３】
以下、本発明の実施例について説明するが、本発明は、以下の実施例に限定されるものではない。【０５４４】
液晶組成物について測定した特性は、次の通りである。【０５４５】
Ｔｎｉ  ：ネマチック相−等方性液体相転移温度（℃）
Δｎ    ：２９３Ｋにおける屈折率異方性
Δε    ：２９３Ｋにおける誘電率異方性
γ１    ：２９３Ｋにおける回転粘度（ｍＰａ・ｓ)
Ｋ１１  ：２９３Ｋにおける広がりの弾性定数（ｐＮ）
Ｋ３３  ：２９３Ｋにおける曲がりの弾性定数（ｐＮ）【０５４６】
１．液晶混合物の調製
以下では、化合物の記載について、次の略号を用いる。略号中のｎは自然数である。【０５４７】
（側鎖）
−ｎ        −ＣｎＨ２ｎ＋１：炭素原子数ｎの直鎖状アルキル基
ｎ−        ＣｎＨ２ｎ＋１−：炭素原子数ｎの直鎖状のアルキル基
−Ｏｎ      −ＯＣｎＨ２ｎ＋１：炭素原子数ｎの直鎖状アルコキシ基【０５４８】
（連結構造）
−ｎＯ−    −ＣｎＨ２ｎＯ−
（環構造）【０５４９】
【化７４】
0006787527.tif 000076
【０５５０】
液晶混合物ＬＣ−１の組成および物性について、以下の表１に示す。【０５５１】
【表１】
0006787527.tif 000077
【０５５２】
２．液晶組成物の調製
（実施例１）
まず、下記の重合性モノマＡと下記の重合性モノマＢ１とを、質量比で７５：２５となるように混合して、重合性モノマ混合物を得た。【０５５３】
次に、１００質量部の液晶混合物ＬＣ−１に対して、０．３質量部の重合性モノマ混合物を混合して、加熱溶解することにより液晶組成物を得た。【０５５４】
【化７５】
0006787527.tif 000078
【０５５５】
【化７６】
0006787527.tif 000079
【０５５６】
（実施例２）
重合性モノマＡと重合性モノマＢ１とを、質量比５０：５０となるように混合して、重合性モノマ混合物を得た以外は、前記実施例１と同様にして、液晶組成物を得た。【０５５７】
（実施例３）
重合性モノマＡと重合性モノマＢ１とを、質量比２５：７５となるように混合して、重合性モノマ混合物を得た以外は、前記実施例１と同様にして、液晶組成物を得た。【０５５８】
（実施例１１〜１３）
重合性モノマＢ１に代えて、下記の重合性モノマＢ２を用いた以外は、前記実施例１〜３と同様にして、液晶組成物を得た。【０５５９】
【化７７】
0006787527.tif 000080
【０５６０】
（実施例２１〜２３）
重合性モノマＢ１に代えて、下記の重合性モノマＢ３を用いた以外は、前記実施例１〜３と同様にして、液晶組成物を得た。【０５６１】
【化７８】
0006787527.tif 000081
【０５６２】
（比較例１）
重合性モノマＡを単独で用いた以外は、前記実施例１と同様にして、液晶組成物を得た。【０５６３】
（比較例２）
重合性モノマＢ１を単独で用いた以外は、前記実施例１と同様にして、液晶組成物を得た。【０５６４】
（比較例３）
重合性モノマＢ２を単独で用いた以外は、前記実施例１と同様にして、液晶組成物を得た。【０５６５】
（比較例４）
重合性モノマＢ３を単独で用いた以外は、前記実施例１と同様にして、液晶組成物を得た。【０５６６】
３．液晶表示素子の作製
まず、ポリイミド膜をＩＴＯ基板に塗布した後、ポリイミド膜にラビング処理することにより配向膜を形成した。その後、配向膜付きＩＴＯ基板を含む空の液晶セル（セルギャップ３．５μｍ）を作製した。【０５６７】
次に、真空注入法により空の液晶セル内に各実施例および各比較例の液晶組成物を注入した。【０５６８】
次に、液晶組成物を注入した液量セルに、周波数１００Ｈｚで１０Ｖの交流電界（交流電圧）を印加した状態で、高圧水銀灯から３２５ｎｍ以下の波長の紫外線をカットするフィルターを介して紫外線を照射した。【０５６９】
このとき、中心波長３６５ｎｍの条件で測定した照度が１００ｍＷ／ｃｍ２になるように設定し、積算光量１０Ｊ／ｃｍ２の紫外線を照射した。これにより、液晶組成物中の液晶分子にプレチルト角を付与した。【０５７０】
４．評価
各実施例および各比較例の液晶組成物を用いた液晶表示素子について、以下の評価を行った。【０５７１】
４−１．プレチルト角付与効果の評価
得られた液晶表示素子において、液晶分子のプレチルト角を、プレチルト角測定システム（シンテック社製、「ＯＰＴＩＰＲＯ」）を用いて測定し、以下の基準に従って評価した。【０５７２】
［評価基準］
Ａ：４°超
Ｂ：２〜４°
Ｃ：２°未満【０５７３】
４−２．プレチルト角変化量の評価
「４−１」の評価におけるプレチルト角を初期値とした。【０５７４】
次いで、液晶表示素子に対して、周波数１００Ｈｚで３０Ｖの矩形電圧を印加しつつ、バックライトから１０時間連続して光を照射した。その後、プレチルト角を再度測定し、プレチルト角（試験後値）とした。【０５７５】
測定されたプレチルト角（初期値）からプレチルト角（試験後値）を減算した値を、プレチルト角変化量（＝プレチルト角変化の絶対値）［°］として、以下の基準に従って評価した。【０５７６】
［評価基準］
Ａ：０．５°未満の変化
Ｂ：０．５〜１°の変化
Ｃ：１°超の変化
プレチルト角変化量は、０［°］に近い程、プレチルト角の変化による表示不良が発生する可能性がより低くなる。【０５７７】
これらの評価結果を表２〜表４に示す。【０５７８】
【表２】
0006787527.tif 000082
【０５７９】
【表３】
0006787527.tif 000083
【０５８０】
【表４】
0006787527.tif 000084
【０５８１】
表２〜表４に示すように、各実施例では、プレチルト角の付与効果、およびその変化量の低減効果に優れていた。【０５８２】
これに対して、各比較例では、プレチルト角の付与効果、およびその変化量の低減効果のいずれかが劣っていた。【０５８３】
なお、本実施例では、全重合性モノマは、液晶分子１００質量部に対して０．３質量部で混合したが、これに限定されず、０．１〜３質量部の範囲（好ましくは０．２〜２質量部）の範囲で混合することができる。このような範囲の使用量であれば、上記と同様の傾向の効果が得られる。
【符号の説明】
【０５８４】
１          液晶表示素子
ＡＭ        アクティブマトリクス基板
ＣＦ        カラーフィルタ基板
２          第１の基板
３          第２の基板
４          液晶層
５          画素電極層
６          共通電極層
７          第１の偏光板
８          第２の偏光板
９          カラーフィルタ
１１        ゲートバスライン
１２        データバスライン
１３        画素電極
１４        Ｃｓ電極
１５        ソース電極
１６        ドレイン電極
１７        コンタクトホール
【図１】
0006787527.tif 000088
【図２】
0006787527.tif 000089